(57)【特許請求の範囲】
【請求項１】
熱硬化性樹脂又は光硬化性樹脂と、２つ以上のエチレン性不飽和結合を有する五価のリン化合物とを含有する硬化性樹脂組成物であって、前記五価のリン化合物が、下記一般式（１）で表される化合物であることを特徴とする硬化性樹脂組成物。
【化１】
0005110359.tif 000010
［式（１）中、Ｒ１及びＲ２は同一でも異なっていてもよく、それぞれ下記一般式（２）で表される炭素数１〜８のアルキレン基又はアリール基を示し、Ｒ３は下記一般式（３）で表される炭素数１〜８のアルキル基又はアリール基を示し、Ｒ４及びＲ５は水素又はメチル基を表す。ｎ１、ｎ２は同一でも異なっていてもよく０〜８の整数を表す。］
Ｒ１、Ｒ２=−Ｃｎ３Ｈ２ｎ３−（ｎ３＝１〜８）  （２）
Ｒ３=−Ｃｎ４Ｈ２ｎ４＋１（ｎ４＝１〜８）  （３）
【請求項２】
五価のリン化合物は、前記一般式（１）におけるＲ３が、下記一般式（４）で示されるアリール基であることを特徴とする請求項１に記載の硬化性樹脂組成物。
【化２】
0005110359.tif 000011
［式（４）中、Ｒ６、Ｒ７、Ｒ８、Ｒ９、Ｒ１０は同一でも異なっていてもよく、水素原子、炭素数１〜３のアルキル基、水酸基、アミノ基又はカルボキシル基を表す。］
【請求項３】
五価のリン化合物の含有量が、硬化性樹脂組成物の固形分全量を基準として１〜６０質量％であることを特徴とする請求項１又は２に記載の硬化性樹脂組成物。 
【請求項４】
さらに五価のリン化合物を硬化させる活性種を含有し、前記活性種が、光及び／又は熱によって生じる化合物を含有することを特徴とする請求項１〜３のうちのいずれか一項に記載の硬化性樹脂組成物。 
【請求項５】
永久レジストの形成に使用されることを特徴とする請求項１〜４のうちのいずれか一項に記載の硬化性樹脂組成物。 
【請求項６】
請求項５に記載の硬化性樹脂組成物を基材に含浸し、前記硬化性樹脂組成物をＢステージ化してなることを特徴とするプリプレグ。 
【請求項７】
基材がガラス織布であることを特徴とする請求項６に記載のプリプレグ。 
【請求項８】
１以上の請求項６又は７に記載のプリプレグからなる基板の少なくとも一方の面上に金属箔を配置し、これを加熱加圧してなることを特徴とする金属張積層板。 
【請求項９】
請求項１〜４のうちのいずれか一項に記載の硬化性樹脂組成物からなることを特徴とする封止材。 
【請求項１０】
支持体と、該支持体上に形成された請求項１〜５のうちのいずれか一項に記載の硬化性樹脂組成物からなる感光性樹脂組成物層と、を備えることを特徴とする感光性フィルム。 
【請求項１１】
感光性樹脂組成物層の前記支持体と反対側の面上に保護フィルムを更に備えることを特徴とする請求項１０に記載の感光性フィルム。 
【請求項１２】
絶縁基板と、該絶縁基板上に形成された回路パターンを有する導体層と、を備える積層基板の前記絶縁基板上に、前記導体層を覆うように請求項１〜５のうちのいずれか一項に記載の硬化性樹脂組成物からなる感光性樹脂組成物層を形成し、該感光性樹脂組成物層の所定部分に活性光線を照射して露光部を光硬化せしめ、前記感光性樹脂組成物層の前記露光部以外の部分を除去することを特徴とするレジストパターンの形成方法。 
【請求項１３】
請求項８に記載の金属張積層板に回路を形成してなることを特徴とするプリント配線板。 
【請求項１４】
内層回路を形成した内層回路板と、該内層回路板上に形成された請求項１〜５のうちのいずれか一項に記載の硬化性樹脂組成物からなる樹脂層と、該樹脂層を貫通する貫通孔と、該貫通孔の内壁に形成された金属めっき層と、前記樹脂層の前記内層回路板と反対側の面上に形成されており、前記金属めっき層を介して前記内層回路と電気的に接続した回路導体と、を有することを特徴とするプリント配線板。 
【請求項１５】
絶縁基板と、該絶縁基板上に形成された回路パターンを有する導体層と、前記導体層を覆うように前記絶縁基板上に形成されたレジスト層と、を備えるプリント配線板であって、前記レジスト層が、請求項１〜５のうちのいずれか一項に記載の硬化性樹脂組成物の硬化物からなり、前記導体層の一部が露出するように開口部を有することを特徴とするプリント配線板。
【発明の詳細な説明】
【技術分野】
【０００１】
本発明は、硬化性樹脂組成物、プリプレグ、金属張積層板、封止材、感光性フィルム、レジストパターンの形成方法、及び、プリント配線板に関する。
【背景技術】
【０００２】
電気及び電子部品に要求される難燃規制は、世界的な環境問題、人体に対する安全性問題への関心の高まりと共に、非公害性、低有毒性、安全性へと重点が移り、単に燃えにくいだけでなく、有害ガス及び発煙性物質の低減が要望されつつある。これを受けて、非ハロゲン系難燃剤の開発が強く要求されている。例えばプリント配線板の分野では、回路形成用基板である銅張積層板や封止材としてハロゲン化物を使用しない難燃材料が既に開発・実用化されているが、プリント配線板用の絶縁樹脂やソルダーレジストの分野においてもハロゲン化物を含まない材料の開発が急務となっている。
【０００３】
ところで、従来、難燃剤として使用されているハロゲン化合物は大部分が臭素系であり、テトラブロモビスフェノールＡを中心とする臭素化エポキシ樹脂などが広く使用されている。臭素化エポキシ樹脂としては、例えば、酸ペンダント型臭素化エポキシアクリレートが知られているが（例えば、特許文献１参照）、これを難燃剤として用いた場合、十分な難燃性が得られるものの、高温において長期間使用した場合、ハロゲン化物が解離して配線腐食を引き起こす恐れがある。こうしたハロゲン化物の解離等による不具合の発生を回避する観点からも、非ハロゲン系難燃剤の開発が強く望まれている。
【０００４】
そこで、樹脂組成物に難燃性を付与するための非ハロゲン系難燃剤として、窒素系化合物、リン系化合物、並びに、水酸化アルミニウム及び水酸化マグネシウム等の無機系化合物などの使用が提案されている。これらの中でも、特にリン系難燃剤は、汎用タイプでは芳香族ホスフェート類の使用が多く提案されている（例えば、特許文献２〜４参照）。
【０００５】
【特許文献１】特開平１１−１８１０５０号公報
【特許文献２】特開昭４８−９０３４８号公報
【特許文献３】特開昭５９−４５３５１号公報
【特許文献４】特開平５−７０６７１号公報
【発明の開示】
【発明が解決しようとする課題】
【０００６】
しかしながら、従来の非ハロゲン系難燃剤は、プリント配線板用の絶縁樹脂やソルダーレジストの分野で使用する場合には以下の理由により必ずしも十分なものではない。
すなわち、上述したような非ハロゲン系難燃剤は、溶剤に不溶なフィラタイプの難燃剤が多く、また、難燃性を付加するために多量の難燃剤を添加する必要があるため、硬化性樹脂組成物中に添加した場合、得られる硬化物の伸び率等の物性が不十分になることが本発明者らの検討により判明している。そして、絶縁材料としてＢステージのフィルム状にした場合には、フィルムの可とう性が低下して取扱いに支障が生じたり、硬化物とした場合にはクラックが生じやすくなるなどの問題が生じ、これを用いた電子部品においてはその信頼性が低下してしまう。
【０００７】
また、本発明者らの検討によれば、上記特許文献２〜４に記載されているホスフェート類を絶縁樹脂やソルダーレジストに配合した場合、十分な難燃性が得られないことがあることが判明している。なお、難燃性が低下する要因として、ホスフェート類は、エステル結合部分（Ｏ＝Ｐ−Ｏ−Ｃ）が加水分解しやすいため、耐加水分解性や熱安定性が比較的低く、樹脂との混練時や成形時に分解や揮発が生じやすいことが考えられる。
【０００８】
本発明は、上記従来技術の有する課題に鑑みてなされたものであり、ハロゲン系難燃剤を用いずに十分な難燃性を確保することができ、十分な伸び率を有する硬化物を得ることが可能な硬化性樹脂組成物、並びに、それを用いたプリプレグ、金属張積層板、封止材、感光性フィルム、レジストパターンの形成方法、及び、プリント配線板を提供することを目的とする。
【課題を解決するための手段】
【０００９】
上記目的を達成するために、本発明は、樹脂と２つ以上のエチレン性不飽和結合を有する五価のリン化合物と、を含有することを特徴とする硬化性樹脂組成物を提供する。かかる硬化性樹脂組成物によれば、上記構成を有することによって、ハロゲン系難燃剤を用いずに十分な難燃性を確保することができ、十分な伸び率を有する硬化物を得ることができる。
【００１０】
ここで、本発明の硬化性樹脂組成物により上述の効果が得られる理由について、本発明者らは以下のように推察する。すなわち、本発明の硬化性樹脂組成物においては、まず、２つ以上のエチレン性不飽和結合を有する五価のリン化合物が、アセトン、メチルエチルケトン、Ｎ，Ｎ−ジメチルホルムアミド等の溶剤に対して高い溶解性を有しているものと考えられる。これにより、上記リン化合物は、溶剤を含む硬化性樹脂組成物中、更には、それを硬化させてなる硬化物中において、均一に分散された状態となり、且つ、樹脂との界面で良好な親和性が得られることとなり、フィラー型の難燃剤で問題となった硬化物の伸び率の低下を十分に抑制することができるものと考えられる。また、２つ以上のエチレン性不飽和結合を有する五価のリン化合物は、樹脂に優れた難燃性を付与する難燃剤として有効に機能するとともに、上記のように均一な分散状態及び樹脂との親和性を得ることができることから、優れた難燃性を得ることができると考えられる。さらに、上記五価のリン化合物は反応性を有する２つ以上のエチレン性不飽和結合を含んでいることから、硬化物からブリードアウトしにくくなる構造を取り得るものである。
【００１１】
更に、本発明の硬化性樹脂組成物を感光性の永久レジストに用いた場合、上記五価のリン化合物が溶剤に可溶であることにより、現像後の樹脂残りを低減することができ、優れた解像性を得ることができる。これは、難燃剤が溶剤に可溶であることにより、例えば溶剤に不溶なフィラタイプの難燃剤で生じる難燃剤に起因した光の散乱によるビア内部の光の回り込みが十分に抑制されるためであると本発明者らは推察する。
【００１２】
本発明の五価のリン化合物は、エチレン性不飽和結合が２つ以上あることで、架橋反応を行うことができる。上記のことより難燃剤のブリードアウトに起因する難燃性の低下が有効に防止されるものと考えられる。
本発明の硬化性樹脂組成物において、上記五価のリン化合物は、下記一般式（１）で表わされるリン化合物であることが好ましい。
【００１３】
【化１】
0005110359.tif 000002
式（１）中、Ｒ１及びＲ２は同一でも異なっていてもよく、それぞれ下記一般式（２）で表される炭素数１〜８のアルキレン基又はアリール基を示し、Ｒ３は下記一般式（３）で表される炭素数１〜８のアルキル基又はアリール基、アルキルオキシ基、アリールオキシ基を示し、Ｒ４及びＲ５水素又はメチル基を表す。ｎ１，ｎ２は同一でも異なっていてもよく０〜８の整数を表す。
Ｒ１、Ｒ２＝−Ｃｎ３Ｈ２ｎ３−（ｎ３＝１〜８）    （２）
Ｒ３＝−Ｃｎ４Ｈ２ｎ４＋１（ｎ４＝１〜８）          （３）
【００１４】
硬化性樹脂組成物における五価のリン化合物が上記一般式（１）で表わされるものであることにより、得られる硬化物の難燃性及び伸び率をより向上させることができる。
Ｒ１及び／又はＲ２の分子量がより小さくなることにより、分子中のリン原子の含有量を大きくすることができ、硬化物の難燃性をより向上させることができる。
【００１５】
また、本発明の硬化性樹脂組成物における五価のリン化合物は、上記一般式（１）におけるＲ４及びＲ５が水素原子であるものが好ましい。
前記五価のリン化合物は、前記一般式（１）におけるＲ３が、下記一般式（４）で示されるアリール基または下記一般式（５）で示されるアリールオキシ基であることが好ましい。
【００１６】
【化２】
0005110359.tif 000003
式（４）中、Ｒ６、Ｒ７、Ｒ８、Ｒ９、Ｒ１０は同一でも異なっていてもよく、水素原子、炭素数１〜３のアルキル基、水酸基、アミノ基又はカルボキシル基を表す。
【００１７】
【化３】
0005110359.tif 000004
式（５）中、Ｒ１１、Ｒ１２、Ｒ１３、Ｒ１４、Ｒ１５は同一でも異なっていてもよく、水素原子、炭素数１〜３のアルキル基、水酸基、アミノ基又はカルボキシル基を表す。
五価のリン化合物が上記のアリール基又はアリールオキシ基を分子内に有することで、耐熱性をより向上させることができる。また、前記一般式（１）におけるＲ３が、上記一般式（４）で示されるアリール基である化合物を用いた場合には、分子内にＰ−Ｃ結合を含むため、優れた耐電食性を得ることができる。
【００１８】
また、本発明の硬化性樹脂組成物において、上記五価のリン化合物の含有量は、硬化性
樹脂組成物中の固形分全量を基準として１〜６０質量％であることが好ましく、３〜５０質量％であることがより好ましく、５〜４０質量％であることが更に好ましく、１０〜３０質量％であることが特に好ましい。
五価のリン化合物の含有量が１質量％未満であると、得られる硬化物の難燃性が低下する傾向にあり、６０質量％を超えると、乾燥後のＢステージ状態での硬化性樹脂組成物表面のべたつきであるタックが大きくなる傾向にある。
【００１９】
また、本発明の硬化性樹脂組成物において、上記五価のリン化合物は、光及び／又は熱により硬化するものであることが好ましい。
ここで、上記特許文献２〜４に記載されている低分子量ホスフェート系難燃剤は、成形品表面へのブリードアウトが生じやすいという問題を有している。これに対し、上記五価のリン化合物を難燃剤として用いた場合には、光及び／又は熱により五価のリン化合物のエチレン性不飽和基が反応し、分子量が増加してブリードアウトの発生が十分に抑制される。これにより、硬化性樹脂組成物のプレスまたは金型成形時にこれらの金型を汚染する問題、及び、成形品若しくは硬化物における表面のべたつきや難燃剤の揮発による難燃性の低下をより確実に防止することができる。
【００２０】
また、本発明の硬化性樹脂組成物は、上記五価のリン化合物を硬化させる活性種が光及び／又は熱によって生じる化合物を更に含有することが好ましい。
これにより、五価のリン化合物を光及び／又は熱で容易に硬化させることが可能となり、ブリードアウトの発生がより十分に抑制される。これにより、硬化性樹脂組成物のプレスまたは金型成形時にこれらの金型を汚染する問題、及び、成形品若しくは硬化物における表面のべたつきや難燃剤の揮発による難燃性の低下をより確実に防止することができる。
さらに、上記五価のリン化合物は光及び／又は熱により反応するエチレン性不飽和結合を２つあるために、光重合性モノマ及び／又は熱重合性モノマを添加することなく、架橋反応を行うことができる。
【００２１】
本発明の硬化性樹脂組成物は、永久レジストの形成に使用することができる。
更に、本発明の硬化性樹脂組成物は、熱硬化性を有するものであってもよく、光硬化性を有するものであってもよい。また、本発明の硬化性樹脂組成物は、熱硬化性及び光硬化性を有するものであってもよい。
本発明はまた、少なくとも熱硬化性を有する上記本発明の硬化性樹脂組成物を基材に含浸し、上記硬化性樹脂組成物をＢステージ化してなることを特徴とするプリプレグを提供する。
かかるプリプレグによれば、フィラー型の難燃剤を多量に含んだ場合に問題となる、プリプレグからの粉落ち等を十分に抑制することができるとともに、十分な難燃性及び伸び率を得ることができる。また、かかるプリプレグに熱を加えてプレスすることで金属張積層板を作製する場合に、ブリードの発生を十分に抑制することができる。
ここで、上記プリプレグにおいて、上記基材は、ガラス織布であることが好ましい。これにより、プリプレグをより強靭化することができるとともに、かかるプリプレグに熱を加えてプレスすることで金属張積層板を作製する場合に、耐熱性や寸法安定性をより良好なものとすることができる。
【００２２】
本発明はまた、１以上の上記本発明のプリプレグからなる基板の少なくとも一方の面上
に金属箔を配置し、加熱加圧してなることを特徴とする金属張積層板を提供する。
かかる金属張積層板によれば、ブリードがなく、難燃性が十分に付与されたものとなる。また、上記五価のリン化合物がリン酸エステル構造を含んでいない場合、本発明の金属張積層板は更に高水準の耐電食性を有することができる。
本発明はまた、上記本発明の硬化性樹脂組成物からなることを特徴とする封止材を提供する。
かかる封止材によれば、フィラー型の難燃剤を多量に含んだ場合に問題となる、封止剤中のクラックの発生を十分に抑制することができるとともに、十分な難燃性及び伸び率を得ることができる。また、上記五価のリン化合物がリン酸エステル構造を含んでいない場合、本発明の封止材は更に高水準の耐電食性を有することができる。
本発明はまた、支持体と、該支持体上に形成された、少なくとも光硬化性を有する上記本発明の硬化性樹脂組成物からなる感光性樹脂組成物層と、を備えることを特徴とする感光性フィルムを提供する。
かかる感光性フィルムによれば、上記本発明の硬化性樹脂組成物からなる感光性樹脂組成物層を備えることにより、ハロゲン系難燃剤を用いずに十分な難燃性を確保することができ、十分な伸び率を有するレジスト（永久レジスト）を形成することができる。また、上記五価のリン化合物がリン酸エステル構造を含んでいない場合、本発明の感光性フィルムは更に高水準の耐電食性を有することができる。
ここで、上記感光性フィルムは、感光性樹脂組成物層表面を保護するために、上記感光性樹脂組成物層の上記支持体と反対側の面上に保護フィルムを更に備えることが好ましい。
【００２３】
本発明はまた、絶縁基板と、該絶縁基板上に形成された回路パターンを有する導体層と、を備える積層基板の上記絶縁基板上に、上記導体層を覆うように、少なくとも光硬化性を有する上記本発明の硬化性樹脂組成物からなる感光性樹脂組成物層を形成し、該感光性樹脂組成物層の所定部分に活性光線を照射して露光部を光硬化せしめ、上記感光性樹脂組成物層の上記露光部以外の部分を除去することを特徴とするレジストパターンの形成方法を提供する。
ここで、上記本発明の硬化性樹脂組成物からなる感光性樹脂組成物層は、上記本発明の感光性フィルムを用いて、該感光性フィルムにおける感光性樹脂組成物層を絶縁基板上に積層したものであってもよい。かかるレジストパターンの形成方法によれば、ハロゲン系難燃剤を用いずに十分な難燃性を確保することができ、十分な伸び率を有するレジストパターンを形成することができる。また、本発明のレジストパターンの形成方法において、上記五価のリン化合物のうちリン酸エステル構造を含まない化合物を用いる場合、高水準の耐電食性を有するレジストパターンを形成することができる。
【００２４】
本発明はまた、上記本発明の金属張積層板に回路を形成してなることを特徴とするプリント配線板を提供する。
本発明はまた、内層回路を形成した内層回路板と、該内層回路板上に形成された上記本発明の硬化性樹脂組成物からなる樹脂層と、該樹脂層を貫通する貫通孔と、該貫通孔の内壁に形成された金属めっき層と、上記樹脂層の上記内層回路板と反対側の面上に形成されており、上記金属めっき層を介して上記内層回路と電気的に接続した回路導体と、を有することを特徴とするプリント配線板を提供する。
【００２５】
本発明は更に、絶縁基板と、該絶縁基板上に形成された回路パターンを有する導体層と、上記導体層を覆うように上記絶縁基板上に形成されたレジスト層と、を備えるプリント配線板であって、上記レジスト層が、上記本発明の硬化性樹脂組成物の硬化物からなり、上記導体層の一部が露出するように開口部を有することを特徴とするプリント配線板を提供する。
【００２６】
これらのプリント配線板によれば、レジスト層等のプリント配線板を構成する硬化物が、本発明の硬化性樹脂組成物を硬化させてなるものであるため、当該硬化物がハロゲン系難燃剤を用いずに十分な難燃性を確保することができ、十分な伸び率を有し、高信頼性のプリント配線板が実現可能となる。また、導体層の一部が露出する開口部を有する本発明のプリント配線板によれば、十分な解像度の開口部を有することができることから、接続信頼性に優れたプリント配線板の実現が可能となる。更に、本発明のプリント配線板において、上記五価のリン化合物のうちリン酸エステル構造を含まない化合物を用いて製造される場合、更に高水準の耐電食性を有することができる。
【発明の効果】
【００２７】
本発明によれば、ハロゲン系難燃剤を用いずに十分な難燃性を確保することができ、十分な伸び率を有する硬化物を得ることが可能な硬化性樹脂組成物、並びに、それを用いたプリプレグ、金属張積層板、封止材、感光性フィルム、レジストパターンの形成方法、及び、プリント配線板を提供することができる。
【発明を実施するための最良の形態】
【００２８】
以下、場合により図面を参照しつつ、本発明の好適な実施形態について詳細に説明する。なお、図面中、同一又は相当部分には同一符号を付し、重複する説明は省略する。
本発明の硬化性樹脂組成物は、樹脂と２つ以上のエチレン性不飽和結合を有する五価のリン化合物と、を含有する構成を有する。上記五価のリン化合物としては、エチレン性不飽和結合を２つ以上有するものであれば特に制限されない。このような五価のリン化合物としては、下記一般式（１）で表される化合物が好ましく挙げられる。
【００２９】
【化４】
0005110359.tif 000005
式（１）中、Ｒ１及びＲ２は同一でも異なっていてもよく、それぞれ下記一般式（２）で表される炭素数１〜８のアルキレン基又はアリール基を示し、Ｒ３は下記一般式（３）で表される炭素数１〜８のアルキル基又はアリール基、アルキルオキシ基、アリールオキシ基を示し、Ｒ４及びＲ５水素又はメチル基を表す。ｍ，ｎは同一でも異なっていてもよく０〜８の整数を表す。
Ｒ１、Ｒ２＝−Ｃｎ３Ｈ２ｎ３−（ｎ３＝１〜８）    （２）
Ｒ３＝−Ｃｎ４Ｈ２ｎ４＋１（ｎ４＝１〜８）          （３）
【００３０】
上記一般式（１）におけるＲ１及びＲ２がアルキル基又はアルキルオキシ基である場合、Ｒ１及びＲ２は炭素数１〜８のアルキル基又はアルキルオキシ基であることが好ましい。このようなアルキル基として具体的には、メチル基、エチル基、プロピル基、ブチル基、ペンチル基、ヘキシル基等が挙げられる。また、アルキルオキシ基として具体的には、メトキシ基、エトキシ基、プロピオキシ基、ブトキシ基、ペントキシ基、ヘキシオキシ基等が挙げられる。
【００３１】
また、上記一般式（１）におけるＲ１及びＲ２がアリール基又はアリールオキシ基である場合、Ｒ１及びＲ２は炭素数６〜１４のアリール基又はアリールオキシ基であることが好ましい。このようなアリール基として具体的には、フェニル基、クメニル基、トリル基、キシリル基、メシチル基、ナフチル基、アントリル基等が挙げられる。また、アリールオキシ基として具体的には、フェニロキシ基、クメニロキシ基、トリロキシ基、キシリロキシ基、メシチロキシ基、ナフチロキシ基、アントリロキシ基等が挙げられる。
【００３２】
Ｒ３がアルキル基又はアリール基として具体的には、
ビス（アクリロイルオキシメチル）メチルホスホネート、ビス（２−（アクリロイルオキシ）エチル）メチルホスホネート、ビス（２−（アクリロイルオキシ）プロピル）メチルホスホネート、ビス（３−（アクリロイルオキシ）プロピル）メチルホスホネート、ビス（４−（アクリロイルオキシ）ブチル）メチルホスホネート、ビス（５−（アクリロイルオキシ）ペンチル）メチルホスホネート、ビス（６−（アクリロイルオキシ）ヘキシル）メチルホスホネート、ビス（７−（アクリロイルオキシ）ヘプチル）メチルホスホネート、ビス（８−（アクリロイルオキシ）オクチル）メチルホスホネート、ビス（アクリロイルオキシフェニル）メチルホスホネート
ビス（アクリロイルオキシメチル）エチルホスホネート、ビス（２−（アクリロイルオキシ）エチル）エチルホスホネート、ビス（２−（アクリロイルオキシ）プロピル）エチルホスホネート、ビス（３−（アクリロイルオキシ）プロピル）エチルホスホネート、ビス（４−（アクリロイルオキシ）ブチル）エチルホスホネート、ビス（５−（アクリロイルオキシ）ペンチル）エチルホスホネート、ビス（６−（アクリロイルオキシ）ヘキシル）エチルホスホネート、ビス（７−（アクリロイルオキシ）ヘプチル）エチルホスホネート、ビス（８−（アクリロイルオキシ）オクチル）エチルホスホネート、ビス（アクリロイルオキシフェニル）エチルホスホネート
ビス（（アクリロイルオキシ）メチル）プロピルホスホネート、ビス（２−（アクリロイルオキシ）エチル）プロピルホスホネート、ビス（２−（アクリロイルオキシ）プロピル）プロピルホスホネート、ビス（３−（アクリロイルオキシ）プロピル）プロピルホスホネート、ビス（４−（アクリロイルオキシ）ブチル）プロピルホスホネート、ビス（５−（アクリロイルオキシ）ペンチル）プロピルホスホネート、ビス（６−（アクリロイルオキシ）ヘキシル）プロピルホスホネート、ビス（７−（アクリロイルオキシ）ヘプチル）プロピルホスホネート、ビス（８−（アクリロイルオキシ）オクチル）プロピルホスホネート、ビス（アクリロイルオキシフェニル）プロピルホスホネート、
ビス（アクリロイルオキシメチル）ブチルホスホネート、ビス（２−（アクリロイルオキシ）エチル）ブチルホスホネート、ビス（２−（アクリロイルオキシ）プロピル）ブチルホスホネート、ビス（３−（アクリロイルオキシ）プロピル）ブチルホスホネート、ビス（４−（アクリロイルオキシ）ブチル）ブチルホスホネート、ビス（５−（アクリロイルオキシ）ペンチル）ブチルホスホネート、ビス（６−（アクリロイルオキシ）ヘキシル）ブチルホスホネート、ビス（７−（アクリロイルオキシ）ヘプチル）ブチルホスホネート、ビス（８−（アクリロイルオキシ）オクチル）ブチルホスホネート、ビス（アクリロイルオキシフェニル）ブチルホスホネート、
ビス（アクリロイルオキシメチル）ペンチルホスホネート、ビス（２−（アクリロイルオキシ）エチル）ペンチルホスホネート、ビス（２−（アクリロイルオキシ）プロピル）ペンチルホスホネート、ビス（３−（アクリロイルオキシ）プロピル）ペンチルホスホネート、ビス（４−（アクリロイルオキシ）ブチル）ペンチルホスホネート、ビス（５−（アクリロイルオキシ）ペンチル）ペンチルホスホネート、ビス（６−（アクリロイルオキシ）ヘキシル）ペンチルホスホネート、ビス（７−（アクリロイルオキシ）ヘプチル）ペンチルホスホネート、ビス（８−（アクリロイルオキシ）オクチル）ペンチルホスホネート、ビス（アクリロイルオキシフェニル）ペンチルホスホネート、
ビス（アクリロイルオキシメチル）へキシルホスホネート、ビス（２−（アクリロイルオキシ）エチル）へキシルホスホネート、ビス（２−（アクリロイルオキシ）プロピル）へキシルホスホネート、ビス（３−（アクリロイルオキシ）プロピル）へキシルホスホネート、ビス（４−（アクリロイルオキシ）ブチル）へキシルホスホネート、ビス（５−（アクリロイルオキシ）ペンチル）へキシルホスホネート、ビス（６−（アクリロイルオキシ）ヘキシル）へキシルホスホネート、ビス（７−（アクリロイルオキシ）ヘプチル）へキシルホスホネート、ビス（８−（アクリロイルオキシ）オクチル）へキシルホスホネート、ビス（アクリロイルオキシフェニル）へキシルホスホネート、
ビス（アクリロイルオキシメチル）へプチルホスホネート、ビス（２−（アクリロイルオキシ）エチル）へプチルホスホネート、ビス（２−（アクリロイルオキシ）プロピル）へプチルホスホネート、ビス（３−（アクリロイルオキシ）プロピル）へプチルホスホネート、ビス（４−（アクリロイルオキシ）ブチル）へプチルホスホネート、ビス（５−（アクリロイルオキシ）ペンチル）へプチルホスホネート、ビス（６−（アクリロイルオキシ）ヘキシル）へプチルホスホネート、ビス（７−（アクリロイルオキシ）ヘプチル）へプチルホスホネート、ビス（８−（アクリロイルオキシ）オクチル）へプチルホスホネート、ビス（アクリロイルオキシフェニル）へプチルホスホネート、
ビス（アクリロイルオキシメチル）オクチルホスホネート、ビス（２−（アクリロイルオキシ）エチル）オクチルホスホネート、ビス（２−（アクリロイルオキシ）プロピル）オクチルホスホネート、ビス（３−（アクリロイルオキシ）プロピル）オクチルホスホネート、ビス（４−（アクリロイルオキシ）ブチル）オクチルホスホネート、ビス（５−（アクリロイルオキシ）ペンチル）オクチルホスホネート、ビス（６−（アクリロイルオキシ）ヘキシル）オクチルホスホネート、ビス（７−（アクリロイルオキシ）ヘプチル）オクチルホスホネート、ビス（８−（アクリロイルオキシ）オクチル）オクチルホスホネート、ビス（アクリロイルオキシフェニル）オクチルホスホネート、
ビス（アクリロイルオキシメチル）フェニルホスホネート、ビス（２−（アクリロイルオキシ）エチル）フェニルホスホネート、ビス（２−（アクリロイルオキシ）プロピル）フェニルホスホネート、ビス（３−（アクリロイルオキシ）プロピル）フェニルホスホネート、ビス（４−（アクリロイルオキシ）ブチル）フェニルホスホネート、ビス（５−（アクリロイルオキシ）ペンチル）フェニルホスホネート、ビス（６−（アクリロイルオキシ）ヘキシル）フェニルホスホネート、ビス（７−（アクリロイルオキシ）ヘプチル）フェニルホスホネート、ビス（８−（アクリロイルオキシ）オクチル）フェニルホスホネート、ビス（アクリロイルオキシフェニル）フェニルホスホネート、
ビス（アクリロイルオキシメチル）ベンジルホスホネート、ビス（２−（アクリロイルオキシ）エチル）ベンジルホスホネート、ビス（２−（アクリロイルオキシ）プロピル）ベンジルホスホネート、ビス（３−（アクリロイルオキシ）プロピル）ベンジルホスホネート、ビス（４−（アクリロイルオキシ）ブチル）ベンジルホスホネート、ビス（５−（アクリロイルオキシ）ペンチル）ベンジルホスホネート、ビス（６−（アクリロイルオキシ）ヘキシル）ベンジルホスホネート、ビス（７−（アクリロイルオキシ）ヘプチル）ベンジルホスホネート、ビス（８−（アクリロイルオキシ）オクチル）ベンジルホスホネート、ビス（アクリロイルオキシフェニル）ベンジルホスホネート、
ビス（アクリロイルオキシメチル）クメニルホスホネート、ビス（２−（アクリロイルオキシ）エチル）クメニルホスホネート、ビス（２−（アクリロイルオキシ）プロピル）クメニルホスホネート、ビス（３−（アクリロイルオキシ）プロピル）クメニルホスホネート、ビス（４−（アクリロイルオキシ）ブチル）クメニルホスホネート、ビス（５−（アクリロイルオキシ）ペンチル）クメニルホスホネート、ビス（６−（アクリロイルオキシ）ヘキシル）クメニルホスホネート、ビス（７−（アクリロイルオキシ）ヘプチル）クメニルホスホネート、ビス（８−（アクリロイルオキシ）オクチル）クメニルホスホネート、ビス（アクリロイルオキシフェニル）クメニルホスホネート、
ビス（アクリロイルオキシメチル）トリルホスホネート、ビス（２−（アクリロイルオキシ）エチル）トリルホスホネート、ビス（２−（アクリロイルオキシ）プロピル）トリルホスホネート、ビス（３−（アクリロイルオキシ）プロピル）トリルホスホネート、ビス（４−（アクリロイルオキシ）ブチル）トリルホスホネート、ビス（５−（アクリロイルオキシ）ペンチル）トリルホスホネート、ビス（６−（アクリロイルオキシ）ヘキシル）トリルホスホネート、ビス（７−（アクリロイルオキシ）ヘプチル）トリルホスホネート、ビス（８−（アクリロイルオキシ）オクチル）トリルホスホネート、ビス（アクリロイルオキシフェニル）トリルホスホネート、
ビス（アクリロイルオキシメチル）キシリルホスホネート、ビス（２−（アクリロイルオキシ）エチル）キシリルホスホネート、ビス（２−（アクリロイルオキシ）プロピル）キシリルホスホネート、ビス（３−（アクリロイルオキシ）プロピル）キシリルホスホネート、ビス（４−（アクリロイルオキシ）ブチル）キシリルホスホネート、ビス（５−（アクリロイルオキシ）ペンチル）キシリルホスホネート、ビス（６−（アクリロイルオキシ）ヘキシル）キシリルホスホネート、ビス（７−（アクリロイルオキシ）ヘプチル）キシリルホスホネート、ビス（８−（アクリロイルオキシ）オクチル）キシリルホスホネート、ビス（アクリロイルオキシフェニル）キシリルホスホネート
ビス（アクリロイルオキシメチル）メシチルホスホネート、ビス（２−（アクリロイルオキシ）エチル）メシチルホスホネート、ビス（２−（アクリロイルオキシ）プロピル）メシチルホスホネート、ビス（３−（アクリロイルオキシ）プロピル）メシチルホスホネート、ビス（４−（アクリロイルオキシ）ブチル）メシチルホスホネート、ビス（５−（アクリロイルオキシ）ペンチル）メシチルホスホネート、ビス（６−（アクリロイルオキシ）ヘキシル）メシチルホスホネート、ビス（７−（アクリロイルオキシ）ヘプチル）メシチルホスホネート、ビス（８−（アクリロイルオキシ）オクチル）メシチルホスホネート、ビス（アクリロイルオキシフェニル）メシチルホスホネート、
ビス（アクリロイルオキシ−ジ−（メチルオキシ））メチルホスフィンオキシド、ビス（アクリロイルオキシ−ジ−（エチルオキシ））メチルホスフィンオキシド、ビス（アクリロイルオキシ−ジ−（プロピルオキシ））メチルホスフィンオキシド、ビス（アクリロイルオキシ−ジ−（プロピルオキシ））メチルホスフィンオキシド、ビス（アクリロイルオキシ−ジ−（ブチルオキシ））メチルホスフィンオキシド、ビス（アクリロイルオキシ−ジ−（ペンチルオキシ））メチルホスフィンオキシド、ビス（アクリロイルオキシ−ジ−（ヘキシルオキシ））メチルホスフィンオキシド、ビス（アクリロイルオキシ−ジ−（ヘプチルオキシ））メチルホスフィンオキシド、ビス（アクリロイルオキシ−ジ−（オクチルオキシ））メチルホスフィンオキシド、ビス（アクリロイルオキシ−ジ−（フェニルオキシ））メチルホスフィンオキシド、
ビス（アクリロイルオキシ−ジ−（メチルオキシ））エチルホスフィンオキシド、ビス（アクリロイルオキシ−ジ−（エチルオキシ））エチルホスフィンオキシド、ビス（（アクリロイルオキシ−ジ−（プロピルオキシ））エチルホスフィンオキシド、ビス（アクリロイルオキシ−ジ−（ブチルオキシ））エチルホスフィンオキシド、ビス（アクリロイルオキシ−ジ−（ペンチルオキシ））エチルホスフィンオキシド、ビス（アクリロイルオキシ−ジ−（ヘキシルオキシ））エチルホスフィンオキシド、ビス（アクリロイルオキシ−ジ−（ヘプチルオキシ））エチルホスフィンオキシド、ビス（アクリロイルオキシ−ジ−（オクチルオキシ））エチルホスフィンオキシド、ビス（アクリロイルオキシ−ジ−（フェニルオキシ））エチルホスフィンオキシド、
ビス（アクリロイルオキシ−ジ−（メチルオキシ））プロピルホスフィンオキシド、ビス（アクリロイルオキシ−ジ−（エチルオキシ））プロピルホスフィンオキシド、ビス（アクリロイルオキシ−ジ−（プロピルオキシ））プロピルホスフィンオキシド、ビス（アクリロイルオキシ−ジ−（ブチルオキシ））プロピルホスフィンオキシド、ビス（アクリロイルオキシ−ジ−（ペンチルオキシ））プロピルホスフィンオキシド、ビス（アクリロイルオキシ−ジ−（ヘキシルオキシ））プロピルホスフィンオキシド、ビス（アクリロイルオキシ−ジ−（ヘプチルオキシ））プロピルホスフィンオキシド、ビス（アクリロイルオキシ−ジ−（オクチルオキシ））プロピルホスフィンオキシド、ビス（アクリロイルオキシ−ジ−（フェニルオキシ））プロピルホスフィンオキシド、
ビス（アクリロイル−ジ−（メチルオキシ））フェニルホスフィンオキシド、ビス（アクリロイル−ジ−（エチルオキシ））フェニルホスフィンオキシド、ビス（アクリロイル−ジ−（プロピルオキシ））フェニルホスフィンオキシド、ビス（アクリロイル−ジ−（ブチルオキシ））フェニルホスフィンオキシド、ビス（アクリロイル−ジ−（ペンチルオキシ））フェニルホスフィンオキシド、ビス（アクリロイル−ジ−（ヘキシルオキシ））フェニルホスフィンオキシド、ビス（アクリロイル−ジ−（ヘプチルオキシ））フェニルホスフィンオキシド、ビス（アクリロイル−ジ−（オクチルオキシ））フェニルホスフィンオキシド、ビス（アクリロイル−ジ−（フェニルオキシ））フェニルホスフィンオキシド、
ビス（アクリロイル−トリ−（メチルオキシ））メチルホスフィンオキシド、ビス（アクリロイル−トリ−（エチルオキシ））メチルホスフィンオキシド、ビス（アクリロイル−トリ−（プロピルオキシ））メチルホスフィンオキシド、ビス（アクリロイル−トリ−（ブチルオキシ））メチルホスフィンオキシド、ビス（アクリロイル−トリ−（ペンチルオキシ））メチルホスフィンオキシド、ビス（アクリロイル−トリ−（ヘキシルオキシ））メチルホスフィンオキシド、ビス（アクリロイル−トリ−（ヘプチルオキシ））メチルホスフィンオキシド、ビス（アクリロイル−トリ−（オクチルオキシ））メチルホスフィンオキシド、ビス（アクリロイル−トリ−（フェニルオキシ））メチルホスフィンオキシド、
ビス（アクリロイル−トリ−（メチルオキシ））エチルホスフィンオキシド、ビス（アクリロイル−トリ−（エチルオキシ）））エチルホスフィンオキシド、ビス（（アクリロイル−トリ−（プロピルオキシ））エチルホスフィンオキシド、ビス（アクリロイル−トリ−（ブチルオキシ）））エチルホスフィンオキシド、ビス（アクリロイル−トリ−（ペンチルオキシ）エチルホスフィンオキシド、ビス（アクリロイル−トリ−（ヘキシルオキシ）））エチルホスフィンオキシド、ビス（アクリロイル−トリ−（オキシヘプチル））エチルホスフィンオキシド、ビス（アクリロイル−トリ−（オクチルオキシ））エチルホスフィンオキシド、ビス（アクリロイル−トリ−（フェニルオキシ））エチルホスフィンオキシド、
ビス（アクリロイル−トリ−（メチルオキシ）プロピルホスフィンオキシド、ビス（アクリロイル−トリ−（エチルオキシ））プロピルホスフィンオキシド、ビス（（アクリロイル−トリ−（プロピルオキシ））プロピルホスフィンオキシド、ビス（アクリロイル−トリ−（ブチルオキシ））プロピルホスフィンオキシド、ビス（アクリロイル−トリ−（ペンチルオキシ）プロピルホスフィンオキシド、ビス（アクリロイル−トリ−（ヘキシルオキシ））プロピルホスフィンオキシド、ビス（アクリロイル−トリ−（ヘプチルオキシ））プロピルホスフィンオキシド、ビス（アクリロイル−トリ−（オクチルオキシ））プロピルホスフィンオキシド、ビス（アクリロイル−トリ−（フェニルオキシ）））プロピルホスフィンオキシド、
ビス（アクリロイル−トリ−（メチルオキシ））フェニルホスフィンオキシド、ビス（アクリロイル−トリ−（エチルオキシ））フェニルホスフィンオキシド、ビス（アクリロイル−ジ−（プロピルオキシ））フェニルホスフィンオキシド、ビス（アクリロイル−トリ−（ブチルオキシ））フェニルホスフィンオキシド、ビス（アクリロイル−トリ−（ペンチルオキシ）フェニルホスフィンオキシド、ビス（アクリロイル−トリ−（ヘキシルオキシ））フェニルホスフィンオキシド、ビス（アクリロイル−トリ−（ヘプチルオキシ））フェニルホスフィンオキシド、ビス（アクリロイル−トリ−（オクチルオキシ））フェニルホスフィンオキシド、ビス（アクリロイル−トリ−（フェニルオキシ））フェニルホスフィンオキシド、
ビス（アクリロイル−テトラ−（メチルオキシ））メチルホスフィンオキシド、ビス（アクリロイル−テトラ−（エチルオキシ））メチルフィンオキシド、ビス（アクリロイル−テトラ−（プロピルオキシ））メチルフィンオキシド、ビス（アクリロイル−テトラ−（ブチルオキシ））メチルフィンオキシド、ビス（アクリロイル−テトラ−（ペンチルオキシ））メチルホスフィンオキシド、ビス（アクリロイル−テトラ−（ヘキシルオキシ））メチルホスフィンオキシド、ビス（アクリロイル−テトラ−（ヘプチルオキシ））メチルホスフィンオキシド、ビス（アクリロイル−テトラ−（オクチルオキシ））メチルホスフィンオキシド、ビス（アクリロイル−テトラ−（フェニルオキシ））メチルホスフィンオキシド、
ビス（アクリロイル−テトラ−（メチルオキシ））エチルホスフィンオキシド、ビス（アクリロイル−テトラ−（エチルオキシ）））エチルホスフィンオキシド、ビス（（アクリロイル−テトラ−（プロピルオキシ））エチルホスフィンオキシド、ビス（アクリロイル−テトラ−（ブチルオキシ））エチルホスフィンオキシド、ビス（アクリロイル−テトラ−（ペンチルオキシ）エチルホスフィンオキシド、ビス（アクリロイル−テトラ−（ヘキシルオキシ））エチルホスフィンオキシド、ビス（アクリロイル−テトラ−（ヘプチルオキシ））エチルホスフィンオキシド、ビス（アクリロイル−テトラ−（オクチルオキシ））エチルホスフィンオキシド、ビス（アクリロイル−テトラ−（フェニルオキシ））エチルホスフィンオキシド、
ビス（アクリロイル−テトラ−（メチルオキシ）プロピルホスフィンオキシド、ビス（アクリロイル−テトラ−（エチルオキシ））プロピルホスフィンオキシド、ビス（（アクリロイル−テトラ−（プロピルオキシ））プロピルホスフィンオキシド、ビス（アクリロイル−テトラ−（ブチルオキシ））プロピルホスフィンオキシド、ビス（アクリロイル−テトラ−（ペンチルオキシ）プロピルホスフィンオキシド、ビス（２−（アクリロイル−テトラ−（ヘキシルオキシ）））プロピルホスフフィンオキシド、ビス（アクリロイル−テトラ−（ヘプチルオキシ））プロピルホスフィンオキシド、ビス（アクリロイル−テトラ−（オクチルオキシ））プロピルホスフィンオキシド、ビス（アクリロイル−テトラ−（フェニルオキシ）））プロピルホスフィンオキシド、
ビス（アクリロイル−テトラ−（メチルオキシ））フェニルホスフィンオキシド、ビス（アクリロイル−テトラ−（エチルオキシ））フェニルホスフィンオキシド、ビス（アクリロイル−テトラ−（プロピルオキシ））フェニルホスフィンオキシド、ビス（アクリロイル−テトラ−（ブチルオキシ））フェニルホスフィンオキシド、ビス（アクリロイル−テトラ−（ペンチルオキシ）フェニルホスフィンオキシド、ビス（アクリロイル−テトラ−（ヘキシルオキシ））フェニルホスフィンオキシド、ビス（アクリロイル−テトラ−（ヘプチルオキシ））フェニルホスフィンオキシド、ビス（アクリロイル−テトラ−（オクチルオキシ））フェニルホスフィンオキシド、ビス（アクリロイル−テトラ−（フェニルオキシ））フェニルホスフィンオキシド、
ビス（アクリロイル−ペンタ−（メチルオキシ））メチルホスフィンオキシド、ビス（アクリロイル−ペンタ−（エチルオキシ））メチルホスフィンオキシド、ビス（アクリロイル−ペンタ−（プロピルオキシ））メチルホスフィンオキシド、ビス（アクリロイル−ペンタ−（ブチルオキシ））メチルホスフィンオキシド、ビス（アクリロイル−ペンタ−（ペンチルオキシ））メチルホスフィンオキシド、ビス（アクリロイル−ペンタ−（ヘキシルオキシ））メチルホスフィンオキシド、ビス（アクリロイル−ペンタ−（ヘプチルオキシ））メチルホスフィネート、ビス（アクリロイル−ペンタ−（オクチルオキシ））メチルホスフィンオキシド、ビス（アクリロイル−ペンタ−（フェニルオキシ））メチルホスフィンオキシド、
ビス（アクリロイル−ペンタ−（メチルオキシ））エチルホスフィンオキシド、ビス（アクリロイル−ペンタ−（エチルオキシ））エチルホスフィンオキシド、ビス（（アクリロイル−ペンタ−（プロピルオキシ））エチルホスフィンオキシド、ビス（アクリロイル−ペンタ−（ブチルオキシ））エチルホスフィンオキシド、ビス（アクリロイル−ペンタ−（ペンチルオキシ）エチルホスフィンオキシド、ビス（アクリロイル−ペンタ−（ヘキシルオキシ））エチルホスフィンオキシド、ビス（アクリロイル−ペンタ−（ヘプチルオキシ））エチルホスフィンオキシド、ビス（アクリロイル−ペンタ−（オクチルオキシ））エチルホスフィンオキシド、ビス（アクリロイル−ペンタ−（フェニルオキシ））エチルホスフィンオキシド、
ビス（アクリロイル−ペンタ−（メチルオキシ）プロピルホスフィンオキシド、ビス（アクリロイル−ペンタ−（エチルオキシ））プロピルホスフィンオキシド、ビス（（アクリロイル−ペンタ−（プロピルオキシ））プロピルホスフィンオキシド、ビス（アクリロイル−ペンタ−（ブチルオキシ））プロピルホスフィンオキシド、ビス（アクリロイル−ペンタ−（ペンチルオキシ）プロピルホスフィンオキシド、ビス（アクリロイル−ペンタ−（オキシヘキシル））プロピルホスフィンオキシド、ビス（アクリロイル−ペンタ−（ヘプチルオキシ））プロピルホスフィンオキシド、ビス（アクリロイル−ペンタ−（オクチルオキシ））プロピルホスフィンオキシド、ビス（アクリロイル−ペンタ−（フェニルオキシ））プロピルホスフィンオキシド、
ビス（アクリロイル−ペンタ−（メチルオキシ））フェニルホスフィンオキシド、ビス（アクリロイル−ペンタ−（エチルオキシ））フェニルホスフィンオキシド、ビス（アクリロイル−ペンタ−（プロピルオキシ））フェニルホスフィンオキシド、ビス（アクリロイル−ペンタ−（ブチルオキシ））フェニルホスフィンオキシド、ビス（アクリロイル−ペンタ−（ペンチルオキシ）フェニルホスフィンオキシド、ビス（アクリロイル−ペンタ−（ヘキシルオキシ））フェニルホスフィンオキシド、ビス（アクリロイル−ペンタ−（ヘプチルオキシ））フェニルホスフィンオキシド、ビス（アクリロイル−ペンタ−（オクチルオキシ））フェニルホスフィンオキシド、ビス（アクリロイル−ペンタ−（フェニルオキシ））フェニルホスフィンオキシド、
ビス（アクリロイル−ヘキサ−（メチルオキシ））メチルホスフィンオキシド、ビス（アクリロイル−ヘキサ−（エチルオキシ））メチルホスフィンオキシド、ビス（アクリロイル−ヘキサ−（プロピルオキシ））メチルホスフィンオキシド、ビス（アクリロイル−ヘキサ−（ブチルオキシ））メチルホスフィンオキシド、ビス（アクリロイル−ヘキサ−（ペンチルオキシ））メチルホスフィンオキシド、ビス（アクリロイル−ヘキサ−（ヘキシルオキシ））メチルホスフィンオキシド、ビス（アクリロイル−ヘキサ−（ヘプチルオキシ））メチルホスフィンオキシド、ビス（アクリロイル−ヘキサ−（オクチルオキシ））メチルホスフィンオキシド、ビス（アクリロイル−ヘキサ−（フェニルオキシ））メチルホスフィンオキシド、
ビス（アクリロイル−ヘキサ−（メチルオキシ））エチルホスフィンオキシド、ビス（アクリロイル−ヘキサ−（エチルオキシ）））エチルホスフィンオキシド、ビス（（アクリロイル−ヘキサ−（プロピルオキシ））エチルホスフィンオキシド、ビス（アクリロイル−ヘキサ−（ブチルオキシ））エチルホスフィンオキシド、ビス（アクリロイル−ヘキサ−（ペンチルオキシ）エチルホスフィンオキシド、ビス（アクリロイル−ヘキサ−（ヘキシルオキシ））エチルホスフィンオキシド、ビス（アクリロイル−ヘキサ−（ヘプチルオキシ））エチルホスフィンオキシド、ビス（アクリロイル−ヘキサ−（オクチルオキシ））エチルホスフィンオキシド、ビス（アクリロイル−ヘキサ−（フェニルオキシ））エチルホスフィンオキシド、
ビス（アクリロイル−ヘキサ−（メチルオキシ）プロピルホスフィンオキシド、ビス（アクリロイル−ヘキサ−（エチルオキシ））プロピルホスフィンオキシド、ビス（（アクリロイル−ヘキサ−（プロピルオキシ））プロピルホスフィンオキシド、ビス（アクリロイル−ヘキサ−（ブチルオキシ））プロピルホスフィンオキシド、ビス（アクリロイル−ヘキサ−（ペンチルオキシ）プロピルホスフィンオキシド、ビス（アクリロイル−ヘキサ−（ヘキシルオキシ））プロピルホスフィンオキシド、ビス（アクリロイル−トリ−（ヘプチルオキシ））プロピルホスフィンオキシド、ビス（アクリロイル−ヘキサ−（オクチルオキシ））プロピルホスフィンオキシド、ビス（アクリロイル−ヘキサ−（フェニルオキシ）））プロピルホスフィンオキシド、
ビス（アクリロイル−ヘキサ−（メチルオキシ））フェニルホスフィンオキシド、ビス（アクリロイル−ヘキサ−（エチルオキシ））フェニルホスフィンオキシド、ビス（アクリロイル−ヘキサ−（プロピルオキシ））フェニルホスフィンオキシド、ビス（アクリロイル−ヘキサ−（ブチルオキシ））フェニルホスフィンオキシド、ビス（アクリロイル−ヘキサ−（ペンチルオキシ）フェニルホスフィンオキシド、ビス（アクリロイル−トリ−（ヘキシルオキシ））フェニルフィンオキシド、ビス（アクリロイル−ヘキサ−（ヘプチルオキシ））フェニルホスフィンオキシド、ビス（アクリロイル−ヘキサ−（オクチルオキシ））フェニルホスフィンオキシド、ビス（アクリロイル−ヘキサ−（フェニルオキシ））フェニルホスフィンオキシド、
ビス（メタクリロイルオキシメチル）メチルホスホネート、ビス（２−（メタクリロイルオキシ）エチル）メチルホスホネート、ビス（２−（メタクリロイルオキシ）プロピル）メチルホスホネート、ビス（３−（メタクリロイルオキシ）プロピル）メチルホスホネート、ビス（４−（メタクリロイルオキシ）ブチル）メチルホスホネート、ビス（５−（メタクリロイルオキシ）ペンチル）メチルホスホネート、ビス（６−（メタクリロイルオキシ）ヘキシル）メチルホスホネート、ビス（７−（メタクリロイルオキシ）ヘプチル）メチルホスホネート、ビス（８−（メタクリロイルオキシ）オクチル）メチルホスホネート、ビス（メタクリロイルオキシフェニル）メチルホスホネート、
ビス（メタクリロイルオキシメチル）エチルホスホネート、ビス（２−（メタクリロイルオキシ）エチル）エチルホスホネート、ビス（２−（メタクリロイルオキシ）プロピル）エチルホスホネート、ビス（３−（メタクリロイルオキシ）プロピル）エチルホスホネート、ビス（４−（メタクリロイルオキシ）ブチル）エチルホスホネート、ビス（５−（メタクリロイルオキシ）ペンチル）エチルホスホネート、ビス（６−（メタクリロイルオキシ）ヘキシル）エチルホスホネート、ビス（７−（メタクリロイルオキシ）ヘプチル）エチルホスホネート、ビス（８−（メタクリロイルオキシ）オクチル）エチルホスホネート、ビス（メタクリロイルオキシフェニル）エチルホスホネート、
ビス（メタクリロイルオキシメチル）プロピルホスホネート、ビス（２−（メタクリロイルオキシ）エチル）プロピルホスホネート、ビス（２−（メタクリロイルオキシ）プロピル）プロピルホスホネート、ビス（３−（メタクリロイルオキシ）プロピル）プロピルホスホネート、ビス（４−（メタクリロイルオキシ）ブチル）プロピルホスホネート、ビス（５−（メタクリロイルオキシ）ペンチル）プロピルホスホネート、ビス（６−（メタクリロイルオキシ）ヘキシル）プロピルホスホネート、ビス（７−（メタクリロイルオキシ）ヘプチル）プロピルホスホネート、ビス（８−（メタクリロイルオキシ）オクチル）プロピルホスホネート、ビス（メタクリロイルオキシフェニル）プロピルホスホネート、
ビス（メタクリロイルオキシメチル）ブチルホスホネート、ビス（２−（メタクリロイルオキシ）エチル）ブチルホスホネート、ビス（２−（メタクリロイルオキシ）プロピル）ブチルホスホネート、ビス（３−（メタクリロイルオキシ）プロピル）ブチルホスホネート、ビス（４−（メタクリロイルオキシ）ブチル）ブチルホスホネート、ビス（５−（メタクリロイルオキシ）ペンチル）ブチルホスホネート、ビス（６−（メタクリロイルロイルオキシ）ヘキシル）ブチルホスホネート、ビス（７−（メタクリロイルオキシ）ヘプチル）ブチルホスホネート、ビス（８−（メタクリロイルオキシ）オクチル）ブチルホスホネート、ビス（メタクリロイルオキシフェニル）ブチルホスホネート、
ビス（メタクリロイルオキシメチル）ペンチルホスホネート、ビス（２−（メタクリロイルオキシ）エチル）ペンチルホスホネート、ビス（２−（メタクリロイルオキシ）プロピル）ペンチルホスホネート、ビス（３−（メタクリロイルオキシ）プロピル）ペンチルホスホネート、ビス（４−（メタクリロイルオキシ）ブチル）ペンチルホスホネート、ビス（５（メタクリロイルオキシ）ペンチル）ペンチルホスホネート、ビス（６−（メタクリロイルオキシ）ヘキシル）ペンチルホスホネート、ビス（７−（メタクリロイルオキシ）ヘプチル）ペンチルホスホネート、ビス（８−（メタクリロイルオキシ）オクチル）ペンチルホスホネート、ビス（メタクリロイルオキシフェニル）ペンチルホスホネート、
ビス（メタクリロイルオキシメチル）へキシルホスホネート、ビス（２−（メタクリロイルオキシ）エチル）へキシルホスホネート、ビス（２−（メタクリロイルオキシ）プロピル）へキシルホスホネート、ビス（３−（メタクリロイルオキシ）プロピル）へキシルホスホネート、ビス（４−（メタクリロイルオキシ）ブチル）へキシルホスホネート、ビス（５−（メタクリロイルオキシ）ペンチル）へキシルホスホネート、ビス（６−（メタクリロイルオキシ）ヘキシル）へキシルホスホネート、ビス（７−（メタクリロイルオキシ）ヘプチル）へキシルホスホネート、ビス（８−（メタクリロイルオキシ）オクチル）へキシルホスホネート、ビス（メタクリロイルオキシ）フェニルへキシルホスホネート、
ビス（メタクリロイルオキシメチル）へプチルホスホネート、ビス（２−（メタクリロイルオキシ）エチル）へプチルホスホネート、ビス（２−（メタクリロイルオキシ）プロピル）へプチルホスホネート、ビス（３−（メタクリロイルオキシ）プロピル）へプチルホスホネート、ビス（４−（メタクリロイルオキシ）ブチル）へプチルホスホネート、ビス（５−（メタクリロイルオキシ）ペンチル）へプチルホスホネート、ビス（６−（メタクリロイルオキシ）ヘキシル）へプチルホスホネート、ビス（７−（メタクリロイルオキシ）ヘプチル）へプチルホスホネート、ビス（８−（メタクリロイルオキシ）オクチル）へプチルホスホネート、ビス（メタクリロイルオキシフェニル）へプチルホスホネート、
ビス（メタクリロイルオキシメチル）オクチルホスホネート、ビス（２−（メタクリロイルオキシ）エチル）オクチルホスホネート、ビス（２−（メタクリロイルオキシ）プロピル）オクチルホスホネート、ビス（３−（メタクリロイルオキシ）プロピル）オクチルホスホネート、ビス（４−（メタクリロイルオキシ）ブチル）オクチルホスホネート、ビス（５−（メタクリロイルオキシ）ペンチル）オクチルホスホネート、ビス（６−（メタクリロイルオキシ）ヘキシル）オクチルホスホネート、ビス（７−（メタクリロイルオキシ）ヘプチル）オクチルホスホネート、ビス（８−（メタクリロイルオキシ）オクチル）オクチルホスホネート、ビス（メタクリロイルオキシフェニル）オクチルホスホネート、
ビス（メタクリロイルオキシメチル）フェニルホスホネート、ビス（２−（メタクリロイルオキシ）エチル）フェニルホスホネート、ビス（２−（メタクリロイルオキシ）プロピル）フェニルホスホネート、ビス（３−（メタクリロイルオキシ）プロピル）フェニルホスホネート、ビス（４−（メタクリロイルオキシ）ブチル）フェニルホスホネート、ビス（５−（メタクリロイルオキシ）ペンチル）フェニルホスホネート、ビス（６−（メタクリロイルオキシ）ヘキシル）フェニルホスホネート、ビス（７−（メタクリロイルオキシ）ヘプチル）フェニルホスホネート、ビス（８−（メタクリロイルオキシ）オクチル）フェニルホスホネート、ビス（メタクリロイルオキシフェニル）フェニルホスホネート、
ビス（メタクリロイルオキシメチル）ベンジルホスホネート、ビス（２−（メタクリロイルオキシ）エチル）ベンジルホスホネート、ビス（２−（メタクリロイルオキシ）プロピル）ベンジルホスホネート、ビス（３−（メタクリロイルオキシ）プロピル）ベンジルホスホネート、ビス（４−（メタクリロイルオキシ）ブチル）ベンジルホスホネート、ビス（５−（メタクリロイルオキシ）ペンチル）ベンジルホスホネート、ビス（６−（メタクリロイルオキシ）ヘキシル）ベンジルホスホネート、ビス（７−（メタクリロイルオキシ）ヘプチル）ベンジルホスホネート、ビス（８−（メタクリロイルオキシ）オクチル）ベンジルホスホネート、ビス（メタクリロイルオキシフェニル）ベンジルホスホネート、
ビス（メタクリロイルオキシメチル）クメニルホスホネート、ビス（２−（メタクリロイルオキシ）エチル）クメニルホスホネート、ビス（２−（メタクリロイルオキシ）プロピル）クメニルホスホネート、ビス（３−（メタクリロイルオキシ）プロピル）クメニルホスホネート、ビス（４−（メタクリロイルオキシ）ブチル）クメニルホスホネート、ビス（５−（メタクリロイルオキシ）ペンチル）クメニルホスホネート、ビス（６−（メタクリロイルオキシ）ヘキシル）クメニルホスホネート、ビス（７−（メタクリロイルオキシ）ヘプチル）クメニルホスホネート、ビス（８−（メタクリロイルオキシ）オクチル）クメニルホスホネート、ビス（メタクリロイルオキシフェニル）クメニルホスホネート、
ビス（メタクリロイルオキシメチル）トリルホスホネート、ビス（２−（メタクリロイルオキシ）エチル）トリルホスホネート、ビス（２−（メタクリロイルオキシ）プロピル）トリルホスホネート、ビス（３−（メタクリロイルオキシ）プロピル）トリルホスホネート、ビス（４−（メタクリロイルオキシ）ブチル）トリルホスホネート、ビス（５−（メタクリロイルオキシ）ペンチル）トリルホスホネート、ビス（６−（メタクリロイルオキシ）ヘキシル）トリルホスホネート、ビス（７−（メタクリロイルオキシ）ヘプチル）トリルホスホネート、ビス（８−（メタクリロイルオキシ）オクチル）トリルホスホネート、ビス（メタクリロイルオキシフェニル）トリルホスホネート、
ビス（メタクリロイルオキシメチル）キシリルホスホネート、ビス（２−（メタクリロイルオキシ）エチル）キシリルホスホネート、ビス（２−（メタクリロイルオキシ）プロピル）キシリルホスホネート、ビス（３−（メタクリロイルオキシ）プロピル）キシリルホスホネート、ビス（４−（メタクリロイルオキシ）ブチル）キシリルホスホネート、ビス（５−（メタクリロイルオキシ）ペンチル）キシリルホスホネート、ビス（６−（メタクリロイルオキシ）ヘキシル）キシリルホスホネート、ビス（７−（メタクリロイルオキシ）ヘプチル）キシリルホスホネート、ビス（８−（メタクリロイルオキシ）オクチル）キシリルホスホネート、ビス（メタクリロイルオキシフェニル）キシリルホスホネート
ビス（メタクリロイルオキシメチル）メシチルホスホネート、ビス（２−（メタクリロイルオキシ）エチル）メシチルホスホネート、ビス（２−（メタクリロイルオキシ）プロピル）メシチルホスホネート、ビス（３−（メタクリロイルオキシ）プロピル）メシチルホスホネート、ビス（４−（メタクリロイルオキシ）ブチル）メシチルホスホネート、ビス（５−（メタクリロイルオキシ）ペンチル）メシチルホスホネート、ビス（６−（メタクリロイルオキシ）ヘキシル）メシチルホスホネート、ビス（７−（メタクリロイルオキシ）ヘプチル）メシチルホスホネート、ビス（８−（メタクリロイルオキシ）オクチル）メシチルホスホネート、ビス（メタクリロイルオキシフェニル）メシチルホスホネート
ビス（メタクリロイルオキシ−ジ−（メチルオキシ））メチルホスフィンオキシド、ビス（メタクリロイルオキシ−ジ−（エチルオキシ））メチルホスフィンオキシド、ビス（メタクリロイルオキシ−ジ−（プロピルオキシ））メチルホスフィンオキシド、ビス（メタクリロイルオキシ−ジ−（プロピルオキシ））メチルホスフィンオキシド、ビス（メタクリロイルオキシ−ジ−（ブチルオキシ））メチルホスフィンオキシド、ビス（メタクリロイルオキシ−ジ−（ペンチルオキシ））メチルホスフィンオキシド、ビス（メタクリロイルオキシ−ジ−（ヘキシルオキシ））メチルホスフィンオキシド、ビス（メタクリロイルオキシ−ジ−（ヘプチルオキシ））メチルホスフィンオキシド、ビス（メタクリロイルオキシ−ジ−（オクチルオキシ））メチルホスフィンオキシド、ビス（メタクリロイルオキシ−ジ−（フェニルオキシ））メチルホスフィンオキシド、
ビス（メタクリロイルオキシ−ジ−（メチルオキシ））エチルホスフィンオキシド、ビス（メタクリロイルオキシ−ジ−（エチルオキシ））エチルホスフィンオキシド、ビス（（メタクリロイルオキシ−ジ−（プロピルオキシ））エチルホスフィンオキシド、ビス（メタクリロイルオキシ−ジ−（ブチルオキシ））エチルホスフィンオキシド、ビス（メタクリロイルオキシ−ジ−（ペンチルオキシ））エチルホスフィンオキシド、ビス（メタクリロイルオキシ−ジ−（ヘキシルオキシ））エチルホスフィンオキシド、ビス（メタクリロイルオキシ−ジ−（ヘプチルオキシ））エチルホスフィンオキシド、ビス（メタクリロイルオキシ−ジ−（オクチルオキシ））エチルホスフィンオキシド、ビス（メタクリロイルオキシ−ジ−（フェニルオキシ））エチルホスフィンオキシド、
ビス（メタクリロイルオキシ−ジ−（メチルオキシ））プロピルホスフィンオキシド、ビス（メタクリロイルオキシ−ジ−（エチルオキシ））プロピルホスフィンオキシド、ビス（メタクリロイルオキシ−ジ−（プロピルオキシ）））プロピルホスフィンオキシド、ビス（メタクリロイルオキシ−ジ−（ブチルオキシ））プロピルホスフィンオキシド、ビス（メタクリロイルオキシ−ジ−（ペンチルオキシ））プロピルホスフィンオキシド、ビス（メタクリロイルオキシ−ジ−（ヘキシルオキシ））プロピルホスフィンオキシド、ビス（メタクリロイルオキシ−ジ−（ヘプチルオキシ））プロピルホスフィンオキシド、ビス（メタクリロイルオキシ−ジ−（オクチルオキシ））プロピルホスフィンオキシド、ビス（メタクリロイルオキシ−ジ−（フェニルオキシ））プロピルホスフィンオキシド、
ビス（メタクリロイル−ジ−（メチルオキシ））フェニルホスフィンオキシド、ビス（メタクリロイル−ジ−（エチルオキシ））フェニルホスフィンオキシド、ビス（メタクリロイル−ジ−（プロピルオキシ））フェニルホスフィンオキシド、ビス（メタクリロイル−ジ−（ブチルオキシ））フェニルホスフィンオキシド、ビス（メタクリロイル−ジ−（ペンチルオキシ））フェニルホスフィンオキシド、ビス（メタクリロイル−ジ−（ヘキシルオキシ））フェニルホスフィンオキシド、ビス（メタクリロイル−ジ−（ヘプチルオキシ））フェニルホスフィンオキシド、ビス（メタクリロイル−ジ−（オクチルオキシ））フェニルホスフィンオキシド、ビス（メタクリロイル−ジ−（フェニルオキシ））フェニルホスフィンオキシド、
ビス（メタクリロイル−トリ−（メチルオキシ））メチルホスフィンオキシド、ビス（メタクリロイル−トリ−（エチルオキシ））メチルホスフィンオキシド、ビス（メタクリロイル−トリ−（プロピルオキシ））メチルホスフィンオキシド、ビス（メタクリロイル−トリ−（ブチルオキシ））メチルホスフィンオキシド、ビス（メタクリロイル−トリ−（ペンチルオキシ））メチルホスフィンオキシド、ビス（メタクリロイル−トリ−（ヘキシルオキシ））メチルホスフィンオキシド、ビス（メタクリロイル−トリ−（ヘプチルオキシ））メチルホスフィンオキシド、ビス（メタクリロイル−トリ−（オクチルオキシ））メチルホスフィンオキシド、ビス（メタクリロイル−トリ−（フェニルオキシ））メチルホスフィンオキシド、
ビス（メタクリロイル−トリ−（メチルオキシ））エチルホスフィンオキシド、ビス（メタクリロイル−トリ−（エチルオキシ）））エチルホスフィンオキシド、ビス（（メタクリロイル−トリ−（プロピルオキシ））エチルホスフィンオキシド、ビス（メタクリロイル−トリ−（ブチルオキシ））エチルホスフィンオキシド、ビス（メタクリロイル−トリ−（ペンチルオキシ）エチルホスフィンオキシド、ビス（メタクリロイル−トリ−（ヘキシルオキシ））エチルホスフィンオキシド、ビス（メタクリロイル−トリ−（ヘプチルオキシ））エチルホスフィンオキシド、ビス（メタクリロイル−トリ−（オクチルオキシ））エチルホスフィンオキシド、ビス（メタクリロイル−トリ−（フェニルオキシ））エチルホスフィンオキシド、
ビス（メタクリロイル−トリ−（メチルオキシ）プロピルホスフィンオキシド、ビス（メタクリロイル−トリ−（エチルオキシ））プロピルホスフィンオキシド、ビス（（メタクリロイル−トリ−（プロピルオキシ））プロピルホスフィンオキシド、ビス（メタクリロイル−トリ−（ブチルオキシ））プロピルホスフィンオキシド、ビス（メタクリロイル−トリ−（ペンチルオキシ）プロピルホスフィンオキシド、ビス（メタクリロイル−トリ−（ヘキシルオキシ））プロピルホスフィンオキシド、ビス（メタクリロイル−トリ−（ヘプチルオキシ））プロピルホスフィンオキシド、ビス（メタクリロイル−トリ−（オクチルオキシ））プロピルホスフィンオキシド、ビス（メタクリロイル−トリ−（フェニルオキシ））プロピルホスフィンオキシド、
ビス（メタクリロイル−トリ−（メチルオキシ））フェニルホスフィンオキシド、ビス（メタクリロイル−トリ−（エチルオキシ））フェニルホスフィンオキシド、ビス（アクリロイル−ジ−（プロピルオキシ））フェニルホスフィンオキシド、ビス（メタクリロイル−トリ−（ブチルオキシ））フェニルホスフィンオキシド、ビス（メタクリロイル−トリ−（ペンチルオキシ）フェニルホスフィンオキシド、ビス（メタクリロイル−トリ−（ヘキシルオキシ））フェニルホスフィンオキシド、ビス（メタクリロイル−トリ−（ヘプチルオキシ））フェニルホスフィンオキシド、ビス（メタクリロイル−トリ−（オクチルオキシ））フェニルホスフィンオキシド、ビス（メタクリロイル−トリ−（フェニルオキシ））フェニルホスフィンオキシド、
ビス（メタクリロイル−テトラ−（メチルオキシ））メチルホスフィンオキシド、ビス（メタクリロイル−テトラ−（エチルオキシ））メチルフィンオキシド、ビス（メタクリロイル−テトラ−（プロピルオキシ））メチルフィンオキシド、ビス（メタクリロイル−テトラ−（ブチルオキシ））メチルフィンオキシド、ビス（メタクリロイル−テトラ−（ペンチルオキシ））メチルホスフィンオキシド、ビス（メタクリロイル−テトラ−（ヘキシルオキシ））メチルホスフィンオキシド、ビス（メタクリロイル−テトラ−（ヘプチルオキシ））メチルホスフィンオキシド、ビス（メタクリロイル−テトラ−（オクチルオキシ））メチルホスフィンオキシド、ビス（メタクリロイル−テトラ−（フェニルオキシ））メチルホスフィンオキシド、
ビス（メタクリロイル−テトラ−（メチルオキシ））エチルホスフィンオキシド、ビス（メタクリロイル−テトラ−（エチルオキシ）））エチルホスフィンオキシド、ビス（（メタクリロイル−テトラ−（プロピルオキシ））エチルホスフィンオキシド、ビス（メタクリロイル−テトラ−（ブチルオキシ））エチルホスフィンオキシド、ビス（メタクリロイル−テトラ−（ペンチルオキシ）エチルホスフィンオキシド、ビス（メタクリロイル−テトラ−（ヘキシルオキシ））エチルホスフィンオキシド、ビス（メタクリロイル−テトラ−（ヘプチルオキシ））エチルホスフィンオキシド、ビス（メタクリロイル−テトラ−（オクチルオキシ））エチルホスフィンオキシド、ビス（メタクリロイル−テトラ−（フェニルオキシ））エチルホスフィンオキシド、
ビス（メタクリロイル−テトラ−（メチルオキシ）プロピルホスフィンオキシド、ビス（メタクリロイル−テトラ−（エチルオキシ））プロピルホスフィンオキシド、ビス（（メタクリロイル−テトラ−（プロピルオキシ））プロピルホスフィンオキシド、ビス（メタクリロイル−テトラ−（ブチルオキシ））プロピルホスフィンオキシド、ビス（メタクリロイル−テトラ−（ペンチルオキシ）プロピルホスフィンオキシド、ビス（メタクリロイル−テトラ−（ヘキシルオキシ））プロピルホスフフィンオキシド、ビス（メタクリロイル−テトラ−（ヘプチルオキシ））プロピルホスフィンオキシド、ビス（メタクリロイル−テトラ−（オクチルオキシ））プロピルホスフィンオキシド、ビス（メタクリロイル−テトラ−（フェニルオキシ））プロピルホスフィンオキシド、
ビス（メタクリロイル−テトラ−（メチルオキシ））フェニルホスフィンオキシド、ビス（メタクリロイル−テトラ−（エチルオキシ））フェニルホスフィンオキシド、ビス（メタクリロイル−テトラ−（プロピルオキシ））フェニルホスフィンオキシド、ビス（メタクリロイル−テトラ−（ブチルオキシ））フェニルホスフィンオキシド、ビス（メタクリロイル−テトラ−（ペンチルオキシ）フェニルホスフィンオキシド、ビス（メタクリロイル−テトラ−（ヘキシルオキシ））フェニルホスフィンオキシド、ビス（メタクリロイル−テトラ−（ヘプチルオキシ））フェニルホスフィンオキシド、ビス（メタクリロイル−テトラ−（オクチルオキシ））フェニルホスフィンオキシド、ビス（メタクリロイル−テトラ−（フェニルオキシ））フェニルホスフィンオキシド、
ビス（メタクリロイル−ペンタ−（メチルオキシ））メチルホスフィンオキシド、ビス（メタクリロイル−ペンタ−（エチルオキシ））メチルホスフィンオキシド、ビス（メタクリロイル−ペンタ−（プロピルオキシ））メチルホスフィンオキシド、ビス（メタクリロイル−ペンタ−（ブチルオキシ））メチルホスフィンオキシド、ビス（メタクリロイル−ペンタ−（ペンチルオキシ））メチルホスフィンオキシド、ビス（メタクリロイル−ペンタ−（ヘキシルオキシ））メチルホスフィンオキシド、ビス（メタクリロイル−ペンタ−（ヘプチルオキシ））メチルホスフィネート、ビス（メタクリロイル−ペンタ−（オクチルオキシ））メチルホスフィンオキシド、ビス（メタクリロイル−ペンタ−（フェニルオキシ））メチルホスフィンオキシド、
ビス（メタクリロイル−ペンタ−（メチルオキシ））エチルホスフィンオキシド、ビス（メタクリロイル−ペンタ−（エチルオキシ））エチルホスフィンオキシド、ビス（（メタクリロイル−ペンタ−（プロピルオキシ））エチルホスフィンオキシド、ビス（メタクリロイル−ペンタ−（ブチルオキシ））エチルホスフィンオキシド、ビス（メタクリロイル−ペンタ−（ペンチルオキシ）エチルホスフィンオキシド、ビス（メタクリロイル−ペンタ−（ヘキシルオキシ））エチルホスフィンオキシド、ビス（メタクリロイル−ペンタ−（オキシヘプチル））エチルホスフィンオキシド、ビス（メタクリロイル−ペンタ−（オクチルオキシ））エチルホスフィンオキシド、ビス（メタクリロイル−ペンタ−（フェニルオキシ））エチルホスフィンオキシド、
ビス（メタクリロイル−ペンタ−（メチルオキシ）プロピルホスフィンオキシド、ビス（メタクリロイル−ペンタ−（エチルオキシ））プロピルホスフィンオキシド、ビス（（メタクリロイル−ペンタ−（プロピルオキシ））プロピルホスフィンオキシド、ビス（メタクリロイル−ペンタ−（ブチルオキシ））プロピルホスフィンオキシド、ビス（メタクリロイル−ペンタ−（ペンチルオキシ）プロピルホスフィンオキシド、ビス（メタクリロイル−ペンタ−（ヘキシルオキシ））プロピルホスフィンオキシド、ビス（メタクリロイル−ペンタ−（ヘプチルオキシ））プロピルホスフィンオキシド、ビス（メタクリロイル−ペンタ−（オクチルオキシ））プロピルホスフィンオキシド、ビス（メタクリロイル−ペンタ−（フェニルオキシ））プロピルホスフィンオキシド、
ビス（メタクリロイル−ペンタ−（メチルオキシ））フェニルホスフィンオキシド、ビス（メタクリロイル−ペンタ−（エチルオキシ））フェニルホスフィンオキシド、ビス（メタクリロイル−ペンタ−（プロピルオキシ））フェニルホスフィンオキシド、ビス（メタクリロイル−ペンタ−（ブチルオキシ））フェニルホスフィンオキシド、ビス（メタクリロイル−ペンタ−（ペンチルオキシ）フェニルホスフィンオキシド、ビス（メタクリロイル−ペンタ−（ヘキシルオキシ））フェニルホスフィンオキシド、ビス（メタクリロイル−ペンタ−（ヘプチルオキシ））フェニルホスフィンオキシド、ビス（メタクリロイル−ペンタ−（オクチルオキシ））フェニルホスフィンオキシド、ビス（メタクリロイル−ペンタ−（フェニルオキシ））フェニルホスフィンオキシド、
ビス（メタクリロイル−ヘキサ−（メチルオキシ））メチルホスフィンオキシド、ビス（メタクリイル−ヘキサ−（エチルオキシ））メチルホスフィンオキシド、ビス（メタクリロイル−ヘキサ−（プロピルオキシ））メチルホスフィンオキシド、ビス（メタクリロイル−ヘキサ−（ブチルオキシ））メチルホスフィンオキシド、ビス（メタクリロイル−ヘキサ−（ペンチルオキシ））メチルホスフィンオキシド、ビス（メタクリロイル−ヘキサ−（ヘキシルオキシ））メチルホスフィンオキシド、ビス（メタクリロイル−ヘキサ−（ヘプチルオキシ））メチルホスフィンオキシド、ビス（メタクリロイル−ヘキサ−（オクチルオキシ））メチルホスフィンオキシド、ビス（メタクリロイル−ヘキサ−（フェニルオキシ））メチルホスフィンオキシド、
ビス（メタクリロイル−ヘキサ−（メチルオキシ））エチルホスフィンオキシド、ビス（メタクリロイル−ヘキサ−（エチルオキシ）））エチルホスフィンオキシド、ビス（（メタクリロイル−ヘキサ−（プロピルオキシ））エチルホスフィンオキシド、ビス（メタクリロイル−ヘキサ−（ブチルオキシ））エチルホスフィンオキシド、ビス（メタクリロイル−ヘキサ−（ペンチルオキシ）エチルホスフィンオキシド、ビス（メタクリロイル−ヘキサ−（ヘキシルオキシ））エチルホスフィンオキシド、ビス（メタクリロイル−ヘキサ−（オキシヘプチル））エチルホスフィンオキシド、ビス（メタクリロイル−ヘキサ−（オクチルオキシ））エチルホスフィンオキシド、ビス（メタクリロイル−ヘキサ−（フェニルオキシ））エチルホスフィンオキシド、
ビス（メタクリロイル−ヘキサ−（メチルオキシ）プロピルホスフィンオキシド、ビス（メタクリロイル−ヘキサ−（エチルオキシ））プロピルホスフィンオキシド、ビス（（メタクリロイル−ヘキサ−（プロピルオキシ））プロピルホスフィンオキシド、ビス（メタクリロイル−ヘキサ−（ブチルオキシ））プロピルホスフィンオキシド、ビス（メタクリロイル−ヘキサ−（ペンチルオキシ）プロピルホスフィンオキシド、ビス（メタクリロイル−ヘキサ−（ヘキシルオキシ））プロピルホスフィンオキシド、ビス（メタクリロイル−トリ−（ヘプチルオキシ））プロピルホスフィンオキシド、ビス（メタクリロイル−ヘキサ−（オクチルオキシ））プロピルホスフィンオキシド、ビス（メタクリロイル−ヘキサ−（フェニルオキシ）））プロピルホスフィンオキシド、
ビス（メタクリロイル−ヘキサ−（メチルオキシ））フェニルホスフィンオキシド、ビス（メタクリロイル−ヘキサ−（エチルオキシ））フェニルホスフィンオキシド、ビス（メタクリロイル−ヘキサ−（プロピルオキシ））フェニルホスフィンオキシド、ビス（メタクリロイル−ヘキサ−（ブチルオキシ））フェニルホスフィンオキシド、ビス（メタクリロイル−ヘキサ−（ペンチルオキシ）フェニルホスフィンオキシド、ビス（メタクリロイル−トリ−（ヘキシルオキシ））フェニルフィンオキシド、ビス（メタクリロイル−ヘキサ−（ヘプチルオキシ））フェニルホスフィンオキシド、ビス（メタクリロイル−ヘキサ−（オクチルオキシ））フェニルホスフィンオキシド、ビス（メタクリロイル−ヘキサ−（フェニルオキシ））フェニルホスフィンオキシドが挙げられる。
【００３３】
また、Ｒ３がアルキルオキシ基又はアリールオキシ基として具体的には、
ビス（アクリロイルオキシメチル）メチルホスフェート、ビス（２−（アクリロイルオキシ）エチル）メチルホスフェート、ビス（２−（アクリロイルオキシ）プロピル）メチルホスフェート、ビス（３−（アクリロイルオキシ）プロピル）メチルホスフェート、ビス（４−（アクリロイルオキシ）ブチル）メチルホスフェート、ビス（５−（アクリロイルオキシ）ペンチル）メチルホスフェート、ビス（６−（アクリロイルオキシ）ヘキシル）メチルホスフェート、ビス（７−（アクリロイルオキシ）ヘプチル）メチルホスフェート、ビス（８−（アクリロイルオキシ）オクチル）メチルホスフェート、ビス（アクリロイルオキシフェニル）メチルホスフェート
ビス（アクリロイルオキシメチル）エチルホスフェート、ビス（２−（アクリロイルオキシ）エチル）エチルホスフェート、ビス（２−（アクリロイルオキシ）プロピル）エチルホスフェート、ビス（３−（アクリロイルオキシ）プロピル）エチルホスフェート、ビス（４−（アクリロイルオキシ）ブチル）エチルホスフェート、ビス（５−（アクリロイルオキシ）ペンチル）エチルホスフェート、ビス（６−（アクリロイルオキシ）ヘキシル）エチルホスフェート、ビス（７−（アクリロイルオキシ）ヘプチル）エチルホスフェート、ビス（８−（アクリロイルオキシ）オクチル）エチルホスフェート、ビス（アクリロイルオキシフェニル）エチルホスフェート、
ビス（（アクリロイルオキシ）メチル）プロピルホスフェート、ビス（２−（アクリロイルオキシ）エチル）プロピルホスフェート、ビス（２−（アクリロイルオキシ）プロピル）プロピルホスフェート、ビス（３−（アクリロイルオキシ）プロピル）プロピルホスフェート、ビス（４−（アクリロイルオキシ）ブチル）プロピルホスフェート、ビス（５−（アクリロイルオキシ）ペンチル）プロピルホスフェート、ビス（６−（アクリロイルオキシ）ヘキシル）プロピルホスフェート、ビス（７−（アクリロイルオキシ）ヘプチル）プロピルホスフェート、ビス（８−（アクリロイルオキシ）オクチル）プロピルホスフェート、ビス（アクリロイルオキシフェニル）プロピルホスフェート、
ビス（アクリロイルオキシメチル）ブチルホスフェート、ビス（２−（アクリロイルオキシ）エチル）ブチルホスフェート、ビス（２−（アクリロイルオキシ）プロピル）ブチルホスフェート、ビス（３−（アクリロイルオキシ）プロピル）ブチルホスフェート、ビス（４−（アクリロイルオキシ）ブチル）ブチルホスフェート、ビス（５−（アクリロイルオキシ）ペンチル）ブチルホスフェート、ビス（６−（アクリロイルオキシ）ヘキシル）ブチルホスフェート、ビス（７−（アクリロイルオキシ）ヘプチル）ブチルホスフェート、ビス（８−（アクリロイルオキシ）オクチル）ブチルホスフェート、ビス（アクリロイルオキシフェニル）ブチルホスフェート、
ビス（アクリロイルオキシメチル）ペンチルホスフェート、ビス（２−（アクリロイルオキシ）エチル）ペンチルホスフェート、ビス（２−（アクリロイルオキシ）プロピル）ペンチルホスフェート、ビス（３−（アクリロイルオキシ）プロピル）ペンチルホスフェート、ビス（４−（アクリロイルオキシ）ブチル）ペンチルホスフェート、ビス（５−（アクリロイルオキシ）ペンチル）ペンチルホスフェート、ビス（６−（アクリロイルオキシ）ヘキシル）ペンチルホスフェート、ビス（７−（アクリロイルオキシ）ヘプチル）ペンチルホスフェート、ビス（８−（アクリロイルオキシ）オクチル）ペンチルホスフェート、ビス（アクリロイルオキシフェニル）ペンチルホスフェート、
ビス（アクリロイルオキシメチル）へキシルホスフェート、ビス（２−（アクリロイルオキシ）エチル）へキシルホスフェート、ビス（２−（アクリロイルオキシ）プロピル）へキシルホスフェート、ビス（３−（アクリロイルオキシ）プロピル）へキシルホスフェート、ビス（４−（アクリロイルオキシ）ブチル）へキシルホスフェート、ビス（５−（アクリロイルオキシ）ペンチル）へキシルホスフェート、ビス（６−（アクリロイルオキシ）ヘキシル）へキシルホスホネート、ビス（７−（アクリロイルオキシ）ヘプチル）へキシルホスフェート、ビス（８−（アクリロイルオキシ）オクチル）へキシルホスフェート、ビス（アクリロイルオキシフェニル）へキシルホスフェート、
ビス（アクリロイルオキシメチル）へプチルホスフェート、ビス（２−（アクリロイルオキシ）エチル）へプチルホスフェート、ビス（２−（アクリロイルオキシ）プロピル）へプチルホスフェート、ビス（３−（アクリロイルオキシ）プロピル）へプチルホスフェート、ビス（４−（アクリロイルオキシ）ブチル）へプチルホスフェート、ビス（５−（アクリロイルオキシ）ペンチル）へプチルホスフェート、ビス（６−（アクリロイルオキシ）ヘキシル）へプチルホスフェート、ビス（７−（アクリロイルオキシ）ヘプチル）へプチルホスフェート、ビス（８−（アクリロイルオキシ）オクチル）へプチルホスフェート、ビス（アクリロイルオキシフェニル）へプチルホスフェート、
ビス（アクリロイルオキシメチル）オクチルホスフェート、ビス（２−（アクリロイルオキシ）エチル）オクチルホスフェート、ビス（２−（アクリロイルオキシ）プロピル）オクチルホスフェート、ビス（３−（アクリロイルオキシ）プロピル）オクチルホスフェート、ビス（４−（アクリロイルオキシ）ブチル）オクチルホスフェート、ビス（５−（アクリロイルオキシ）ペンチル）オクチルホスフェート、ビス（６−（アクリロイルオキシ）ヘキシル）オクチルホスフェート、ビス（７−（アクリロイルオキシ）ヘプチル）オクチルホスホネート、ビス（８−（アクリロイルオキシ）オクチル）オクチルホスフェート、ビス（アクリロイルオキシフェニル）オクチルホスフェート、
ビス（アクリロイルオキシメチル）フェニルホスフェート、ビス（２−（アクリロイルオキシ）エチル）フェニルホスフェート、ビス（２−（アクリロイルオキシ）プロピル）フェニルホスフェート、ビス（３−（アクリロイルオキシ）プロピル）フェニルホスフェート、ビス（４−（アクリロイルオキシ）ブチル）フェニルホスフェート、ビス（５−（アクリロイルオキシ）ペンチル）フェニルホスフェート、ビス（６−（アクリロイルオキシ）ヘキシル）フェニルホスフェート、ビス（７−（アクリロイルオキシ）ヘプチル）フェニルホスフェート、ビス（８−（アクリロイルオキシ）オクチル）フェニルホスフェート、ビス（アクリロイルオキシフェニル）フェニルホスフェート、
ビス（アクリロイルオキシメチル）ベンジルホスフェート、ビス（２−（アクリロイルオキシ）エチル）ベンジルホスフェート、ビス（２−（アクリロイルオキシ）プロピル）ベンジルホスフェート、ビス（３−（アクリロイルオキシ）プロピル）ベンジルホスフェート、ビス（４−（アクリロイルオキシ）ブチル）ベンジルホスフェート、ビス（５−（アクリロイルオキシ）ペンチル）ベンジルホスフェート、ビス（６−（アクリロイルオキシ）ヘキシル）ベンジルホスフェート、ビス（７−（アクリロイルオキシ）ヘプチル）ベンジルホスフェート、ビス（８−（アクリロイルオキシ）オクチル）ベンジルホスフェート、ビス（アクリロイルオキシフェニル）ベンジルホスフェート、
ビス（アクリロイルオキシメチル）クメニルホスフェート、ビス（２−（アクリロイルオキシ）エチル）クメニルホスフェート、ビス（２−（アクリロイルオキシ）プロピル）クメニルホスフェート、ビス（３−（アクリロイルオキシ）プロピル）クメニルホスフェート、ビス（４−（アクリロイルオキシ）ブチル）クメニルホスフェート、ビス（５−（アクリロイルオキシ）ペンチル）クメニルホスフェート、ビス（６−（アクリロイルオキシ）ヘキシル）クメニルホスフェート、ビス（７−（アクリロイルオキシ）ヘプチル）クメニルホスフェート、ビス（８−（アクリロイルオキシ）オクチル）クメニルホスフェート、ビス（アクリロイルオキシフェニル）クメニルホスフェート、
ビス（アクリロイルオキシメチル）トリルホスフェート、ビス（２−（アクリロイルオキシ）エチル）トリルホスフェート、ビス（２−（アクリロイルオキシ）プロピル）トリルホスフェート、ビス（３−（アクリロイルオキシ）プロピル）トリルホスフェート、ビス（４−（アクリロイルオキシ）ブチル）トリルホスフェート、ビス（５−（アクリロイルオキシ）ペンチル）トリルホスフェート、ビス（６−（アクリロイルオキシ）ヘキシル）トリルホスフェート、ビス（７−（アクリロイルオキシ）ヘプチル）トリルホスフェート、ビス（８−（アクリロイルオキシ）オクチル）トリルホスフェート、ビス（アクリロイルオキシフェニル）トリルホスフェート、
ビス（アクリロイルオキシメチル）キシリルホスフェート、ビス（２−（アクリロイルオキシ）エチル）キシリルホスフェート、ビス（２−（アクリロイルオキシ）プロピル）キシリルホスフェート、ビス（３−（アクリロイルオキシ）プロピル）キシリルホスフェート、ビス（４−（アクリロイルオキシ）ブチル）キシリルホスフェート、ビス（５−（アクリロイルオキシ）ペンチル）キシリルホスフェート、ビス（６−（アクリロイルオキシ）ヘキシル）キシリルホスフェート、ビス（７−（アクリロイルオキシ）ヘプチル）キシリルホスホネート、ビス（８−（アクリロイルオキシ）オクチル）キシリルホスフェート、ビス（アクリロイルオキシフェニル）キシリルホスフェート、
ビス（アクリロイルオキシメチル）メシチルホスフェート、ビス（２−（アクリロイルオキシ）エチル）メシチルホスホネート、ビス（２−（アクリロイルオキシ）プロピル）メシチルホスホネート、ビス（３−（アクリロイルオキシ）プロピル）メシチルホスフェート、ビス（４−（アクリロイルオキシ）ブチル）メシチルホスフェート、ビス（５−（アクリロイルオキシ）ペンチル）メシチルホスフェート、ビス（６−（アクリロイルオキシ）ヘキシル）メシチルホスフェート、ビス（７−（アクリロイルオキシ）ヘプチル）メシチルホスフェート、ビス（８−（アクリロイルオキシ）オクチル）メシチルホスフェート、ビス（アクリロイルオキシフェニル）メシチルホスフェート、
ビス（アクリロイルオキシ−ジ−（メチルオキシ））メチルホスフィネート、ビス（アクリロイルオキシ−ジ−（エチルオキシ））メチルホスフィネート、ビス（アクリロイルオキシ−ジ−（プロピルオキシ））メチルホスフィネート、ビス（アクリロイルオキシ−ジ−（プロピルオキシ））メチルホスフィネート、ビス（アクリロイルオキシ−ジ−（ブチルオキシ））メチルホスフィネート、ビス（アクリロイルオキシ−ジ−（ペンチルオキシ））メチルホスフィネート、ビス（アクリロイルオキシ−ジ−（ヘキシルオキシ））メチルホスフィネート、ビス（アクリロイルオキシ−ジ−（ヘプチルオキシ））メチルホスフィネート、ビス（アクリロイルオキシ−ジ−（オクチルオキシ））メチルホスフィネート、ビス（アクリロイルオキシ−ジ−（フェニルオキシ））メチルホスフィネート、
ビス（アクリロイルオキシ−ジ−（メチルオキシ））エチルホスフィネート、ビス（アクリロイルオキシ−ジ−（エチルオキシ））エチルホスフィネート、ビス（（アクリロイルオキシ−ジ−（プロピルオキシ））エチルホスフィネート、ビス（アクリロイルオキシ−ジ−（ブチルオキシ））エチルホスフィネート、ビス（アクリロイルオキシ−ジ−（ペンチルオキシ））エチルホスフィネート、ビス（アクリロイルオキシ−ジ−（ヘキシルオキシ））エチルホスフィネート、ビス（アクリロイルオキシ−ジ−（ヘプチルオキシ））エチルホスフィネート、ビス（アクリロイルオキシ−ジ−（オクチルオキシ））エチルホスフィネート、ビス（アクリロイルオキシ−ジ−（フェニルオキシ））エチルホスフィネート、
ビス（アクリロイルオキシ−ジ−（メチルオキシ））プロピルホスフィネート、ビス（アクリロイルオキシ−ジ−（エチルオキシ））プロピルホスフィネート、ビス（アクリロイルオキシ−ジ−（プロピルオキシ）））プロピルホスフィネート、ビス（アクリロイルオキシ−ジ−（ブチルオキシ））プロピルホスフィネート、ビス（アクリロイルオキシ−ジ−（ペンチルオキシ））プロピルホスフィネート、ビス（アクリロイルオキシ−ジ−（ヘキシルオキシ））プロピルホスフィネート、ビス（アクリロイルオキシ−ジ−（ヘプチルオキシ））プロピルホスフィネート、ビス（アクリロイルオキシ−ジ−（オクチルオキシ））プロピルホスフィネート、ビス（アクリロイルオキシ−ジ−（フェニルオキシ））プロピルホスフィネート、
ビス（アクリロイル−ジ−（メチルオキシ））フェニルホスフィネート、ビス（アクリロイル−ジ−（エチルオキシ））フェニルホスフィネート、ビス（アクリロイル−ジ−（プロピルオキシ））フェニルホスフィネート、ビス（アクリロイル−ジ−（ブチルオキシ））フェニルホスフィネート、ビス（アクリロイル−ジ−（ペンチルオキシ））フェニルホスフィネート、ビス（アクリロイル−ジ−（ヘキシルオキシ））フェニルホスフィネート、ビス（アクリロイル−ジ−（ヘプチルオキシ））フェニルホスフィネート、ビス（アクリロイル−ジ−（オクチルオキシ））フェニルホスフィネート、ビス（アクリロイル−ジ−（フェニルオキシ））フェニルホスフィネート、
ビス（アクリロイル−トリ−（メチルオキシ））メチルホスフィネート、ビス（アクリロイル−トリ−（エチルオキシ））メチルホスフィネート、ビス（アクリロイル−トリ−（プロピルオキシ））メチルホスフィネート、ビス（アクリロイル−トリ−（ブチルオキシ））メチルホスフィネート、ビス（アクリロイル−トリ−（ペンチルオキシ））メチルホスフィネート、ビス（アクリロイル−トリ−（ヘキシルオキシ））メチルホスフィネート、ビス（アクリロイル−トリ−（ヘプチルオキシ））メチルホスフィネート、ビス（アクリロイル−トリ−（オクチルオキシ））メチルホスフィネート、ビス（アクリロイル−トリ−（フェニルオキシ））メチルホスフィネート、
ビス（アクリロイル−トリ−（メチルオキシ））エチルホスフィネート、ビス（アクリロイル−トリ−（エチルオキシ））エチルホスフィネート、ビス（（アクリロイル−トリ−（プロピルオキシ））エチルホスフィネート、ビス（アクリロイル−トリ−（ブチルオキシ））エチルホスフィネート、ビス（アクリロイル−トリ−（ペンチルオキシ）エチルホスフィネート、ビス（アクリロイル−トリ−（ヘキシルオキシ））エチルホスフィネート、ビス（アクリロイル−トリ−（オキシヘプチル））エチルホスフィネート、ビス（アクリロイル−トリ−（オクチルオキシ））エチルホスフィネート、ビス（アクリロイル−トリ−（フェニルオキシ））エチルホスフィネート、
ビス（アクリロイル−トリ−（メチルオキシ）プロピルホスフィネート、ビス（アクリロイル−トリ−（エチルオキシ））プロピルホスフィネート、ビス（（アクリロイル−トリ−（プロピルオキシ））プロピルホスフィネート、ビス（アクリロイル−トリ−（ブチルオキシ））プロピルホスフィネート、ビス（アクリロイル−トリ−（ペンチルオキシ）プロピルホスフィネート、ビス（２−（アクリロイル−トリ−（ヘキシルオキシ）））プロピルホスフフィネート、ビス（アクリロイル−トリ−（ヘプチルオキシ））プロピルホスフィネート、ビス（アクリロイル−トリ−（オクチルオキシ））プロピルホスフィネート、ビス（アクリロイル−トリ−（フェニルオキシ）））プロピルホスフィネート、
ビス（アクリロイル−トリ−（メチルオキシ））フェニルホスフィネート、ビス（アクリロイル−トリ−（エチルオキシ））フェニルホスフィネート、ビス（アクリロイル−トリ−（プロピルオキシ））フェニルホスフィネート、ビス（アクリロイル−トリ−（ブチルオキシ））フェニルホスフィネート、ビス（アクリロイル−トリ−（ペンチルオキシ）フェニルホスフィネート、ビス（アクリロイル−トリ−（ヘキシルオキシ））フェニルホスフィネート、ビス（アクリロイル−トリ−（ヘプチルオキシ））フェニルホスフィネート、ビス（アクリロイル−トリ−（オクチルオキシ））フェニルホスフィネート、ビス（アクリロイル−トリ−（フェニルオキシ））フェニルホスフィネート、
ビス（アクリロイル−テトラ−（メチルオキシ））メチルホスフィネート、ビス（アクリロイル−テトラ−（エチルオキシ））メチルホスフィネート、ビス（アクリロイル−テトラ−（プロピルオキシ））メチルホスフィネート、ビス（アクリロイル−テトラ−（ブチルオキシ））メチルホスフィネート、ビス（アクリロイル−テトラ−（ペンチルオキシ））メチルホスフィネート、ビス（アクリロイル−テトラ−（ヘキシルオキシ））メチルホスフィネート、ビス（アクリロイル−テトラ−（ヘプチルオキシ））メチルホスフィネート、ビス（アクリロイル−テトラ−（オクチルオキシ））メチルホスフィネート、ビス（アクリロイル−テトラ−（フェニルオキシ））メチルホスフィネート、
ビス（アクリロイル−テトラ−（メチルオキシ））エチルホスフィネート、ビス（アクリロイル−テトラ−（エチルオキシ）））エチルホスフィネート、ビス（（アクリロイル−テトラ−（プロピルオキシ））エチルホスフィネート、ビス（アクリロイル−テトラ−（ブチルオキシ））エチルホスフィネート、ビス（アクリロイル−テトラ−（ペンチルオキシ）エチルホスフィネート、ビス（アクリロイル−テトラ−（ヘキシルオキシ））エチルホスフィネート、ビス（アクリロイル−テトラ−（ヘプチルオキシ））エチルホスフィネート、ビス（アクリロイル−テトラ−（オクチルオキシ））エチルホスフィネート、ビス（アクリロイル−テトラ−（フェニルオキシ））エチルホスフィネート、
ビス（アクリロイル−テトラ−（メチルオキシ）プロピルホスフィネート、ビス（アクリロイル−テトラ−（エチルオキシ））プロピルホスフィネート、ビス（（アクリロイル−テトラ−（プロピルオキシ））プロピルホスフィネート、ビス（アクリロイル−テトラ−（ブチルオキシ））プロピルホスフィネート、ビス（アクリロイル−テトラ−（ペンチルオキシ）プロピルホスフィネート、ビス（アクリロイル−テトラ−（ヘキシルオキシ））プロピルホスフフィネート、ビス（アクリロイル−テトラ−（ヘプチルオキシ））プロピルホスフィネート、ビス（アクリロイル−テトラ−（オクチルオキシ））プロピルホスフィネート、ビス（アクリロイル−テトラ−（フェニルオキシ）））プロピルホスフィネート、
ビス（アクリロイル−テトラ−（メチルオキシ））フェニルホスフィネート、ビス（アクリロイル−テトラ−（エチルオキシ））フェニルホスフィネート、ビス（アクリロイル−テトラ−（プロピルオキシ））フェニルホスフィネート、ビス（アクリロイル−テトラ−（ブチルオキシ））フェニルホスフィネート、ビス（アクリロイル−テトラ−（ペンチルオキシ）フェニルホスフィネート、ビス（アクリロイル−テトラ−（ヘキシルオキシ））フェニルホスフィネート、ビス（アクリロイル−テトラ−（ヘプチルオキシ））フェニルホスフィネート、ビス（アクリロイル−テトラ−（オクチルオキシ））フェニルホスフィネート、ビス（アクリロイル−テトラ−（フェニルオキシ））フェニルホスフィネート、
ビス（アクリロイル−ペンタ−（メチルオキシ））メチルホスフィネート、ビス（アクリロイル−ペンタ−（エチルオキシ））メチルホスフィネート、ビス（アクリロイル−ペンタ−（プロピルオキシ））メチルホスフィネート、ビス（アクリロイル−ペンタ−（ブチルオキシ））メチルホスフィネート、ビス（アクリロイル−ペンタ−（ペンチルオキシ））メチルホスフィネート、ビス（アクリロイル−ペンタ−（ヘキシルオキシ））メチルホスフィネート、ビス（アクリロイル−ペンタ−（ヘプチルオキシ））メチルホスフィネート、ビス（アクリロイル−ペンタ−（オクチルオキシ））メチルホスフィネート、ビス（アクリロイル−ペンタ−（フェニルオキシ））メチルホスフィネート、
ビス（アクリロイル−ペンタ−（メチルオキシ））エチルホスフィネート、ビス（アクリロイル−ペンタ−（エチルオキシ））エチルホスフィネート、ビス（（アクリロイル−ペンタ−（プロピルオキシ））エチルホスフィネート、ビス（アクリロイル−ペンタ−（ブチルオキシ））エチルホスフィネート、ビス（アクリロイル−ペンタ−（ペンチルオキシ）エチルホスフィネート、ビス（アクリロイル−ペンタ−（ヘキシルオキシ））エチルホスフィネート、ビス（アクリロイル−ペンタ−（ヘプチルオキシ））エチルホスフィネート、ビス（アクリロイル−ペンタ−（オクチルオキシ））エチルホスフィネート、ビス（アクリロイル−ペンタ−（フェニルオキシ））エチルホスフィネート、
ビス（アクリロイル−ペンタ−（メチルオキシ）プロピルホスフィネート、ビス（アクリロイル−ペンタ−（エチルオキシ））プロピルホスフィネート、ビス（（アクリロイル−ペンタ−（プロピルオキシ））プロピルホスフィネート、ビス（アクリロイル−ペンタ−（ブチルオキシ））プロピルホスフィネート、ビス（アクリロイル−ペンタ−（ペンチルオキシ）プロピルホスフィネート、ビス（２−（アクリロイル−ペンタ−（ヘキシルオキシ）））プロピルホスフィネート、ビス（アクリロイル−ペンタ−（ヘプチルオキシ））プロピルホスフィネート、ビス（アクリロイル−ペンタ−（オクチルオキシ））プロピルホスフィネート、ビス（アクリロイル−ペンタ−（フェニルオキシ）））プロピルホスフィネート、
ビス（アクリロイル−ペンタ−（メチルオキシ））フェニルホスフィネート、ビス（アクリロイル−ペンタ−（エチルオキシ））フェニルホスフィネート、ビス（アクリロイル−ペンタ−（プロピルオキシ））フェニルホスフィネート、ビス（アクリロイル−ペンタ−（ブチルオキシ））フェニルホスフィネート、ビス（アクリロイル−ペンタ−（ペンチルオキシ）フェニルホスフィネート、ビス（アクリロイル−ペンタ−（ヘキシルオキシ））フェニルホスフィネート、ビス（アクリロイル−ペンタ−（ヘプチルオキシ））フェニルホスフィネート、ビス（アクリロイル−ペンタ−（オクチルオキシ））フェニルホスフィネート、ビス（アクリロイル−ペンタ−（フェニルオキシ））フェニルホスフィネート、
ビス（アクリロイル−ヘキサ−（メチルオキシ））メチルホスフィネート、ビス（アクリロイル−ヘキサ−（エチルオキシ））メチルホスフィネート、ビス（アクリロイル−ヘキサ−（プロピルオキシ））メチルホスフィネート、ビス（アクリロイル−ヘキサ−（ブチルオキシ））メチルホスフィネート、ビス（アクリロイル−ヘキサ−（ペンチルオキシ））メチルホスフィネート、ビス（アクリロイル−ヘキサ−（ヘキシルオキシ））メチルホスフィネート、ビス（アクリロイル−ヘキサ−（ヘプチルオキシ））メチルホスフィネート、ビス（アクリロイル−ヘキサ−（オクチルオキシ））メチルホスフィネート、ビス（アクリロイル−ヘキサ−（フェニルオキシ））メチルホスフィネート、
ビス（アクリロイル−ヘキサ−（メチルオキシ））エチルホスフィネート、ビス（アクリロイル−ヘキサ−（エチルオキシ）））エチルホスフィネート、ビス（（アクリロイル−ヘキサ−（プロピルオキシ））エチルホスフィネート、ビス（アクリロイル−ヘキサ−（ブチルオキシ））エチルホスフィネート、ビス（アクリロイル−ヘキサ−（ペンチルオキシ）エチルホスフィネート、ビス（アクリロイル−ヘキサ−（ヘキシルオキシ））エチルホスフィネート、ビス（アクリロイル−ヘキサ−（ヘプチルオキシ））エチルホスフィネート、ビス（アクリロイル−ヘキサ−（オクチルオキシ））エチルホスフィネート、ビス（アクリロイル−ヘキサ−（フェニルオキシ））エチルホスフィネート、
ビス（アクリロイル−ヘキサ−（メチルオキシ）プロピルホスフィネート、ビス（アクリロイル−ヘキサ−（エチルオキシ））プロピルホスフィネート、ビス（（アクリロイル−ヘキサ−（プロピルオキシ））プロピルホスフィネート、ビス（アクリロイル−ヘキサ−（ブチルオキシ））プロピルホスフィネート、ビス（アクリロイル−ヘキサ−（ペンチルオキシ）プロピルホスフィネート、ビス（アクリロイル−ヘキサ−（ヘキシルオキシ））プロピルホスフフィネート、ビス（アクリロイル−トリ−（ヘプチルオキシ））プロピルホスフィネート、ビス（アクリロイル−ヘキサ−（オクチルオキシ））プロピルホスフィネート、ビス（アクリロイル−ヘキサ−（フェニルオキシ））プロピルホスフィネート、
ビス（アクリロイル−ヘキサ−（メチルオキシ））フェニルホスフィネート、ビス（アクリロイル−ヘキサ−（エチルオキシ））フェニルホスフィネート、ビス（アクリロイル−ヘキサ−（プロピルオキシ））フェニルホスフィネート、ビス（アクリロイル−ヘキサ−（ブチルオキシ））フェニルホスフィネート、ビス（アクリロイル−ヘキサ−（ペンチルオキシ）フェニルホスフィネート、ビス（アクリロイル−トリ−（ヘキシルオキシ））フェニルホスフィネート、ビス（アクリロイル−ヘキサ−（ヘプチルオキシ））フェニルホスフィネート、ビス（アクリロイル−ヘキサ−（オクチルオキシ））フェニルホスフィネート、ビス（アクリロイル−ヘキサ−（フェニルオキシ））フェニルホスフィネート、
ビス（メタクリロイルオキシメチル）メチルホスフェート、ビス（２−（メタクリロイルオキシ）エチル）メチルホスフェート、ビス（２−（メタクリロイルオキシ）プロピル）メチルホスフェート、ビス（３−（メタクリロイルオキシ）プロピル）メチルホスフェート、ビス（４−（メタクリロイルオキシ）ブチル）メチルホスフェート、ビス（５−（メタクリロイルオキシ）ペンチル）メチルホスフェート、ビス（６−（メタクリロイルオキシ）ヘキシル）メチルホスフェート、ビス（７−（メタクリロイルオキシ）ヘプチル）メチルホスフェート、ビス（８−（メタクリロイルオキシ）オクチル）メチルホスフェート、ビス（メタクリロイルオキシフェニル）メチルホスフェート、
ビス（メタクリロイルオキシメチル）エチルホスフェート、ビス（２−（メタクリロイルオキシ）エチル）エチルホスフェート、ビス（２−（メタクリロイルオキシ）プロピル）エチルホスフェート、ビス（３−（メタクリロイルオキシ）プロピル）エチルホスフェート、ビス（４−（メタクリロイルオキシ）ブチル）エチルホスフェート、ビス（５−（メタクリロイルオキシ）ペンチル）エチルホスフェート、ビス（６−（メタクリロイルオキシ）ヘキシル）エチルホスフェート、ビス（７−（メタクリロイルオキシ）ヘプチル）エチルホスフェート、ビス（８−（メタクリロイルオキシ）オクチル）エチルホスフェート、ビス（メタクリロイルオキシフェニル）エチルホスフェート、
ビス（メタクリロイルオキシメチル）プロピルホスフェート、ビス（２−（メタクリロイルオキシ）エチル）プロピルホスフェート、ビス（２−（メタクリロイルオキシ）プロピル）プロピルホスフェート、ビス（３−（メタクリロイルオキシ）プロピル）プロピルホスフェート、ビス（４−（メタクリロイルオキシ）ブチル）プロピルホスフェート、ビス（５−（メタクリロイルオキシ）ペンチル）プロピルホスフェート、ビス（６−（メタクリロイルオキシ）ヘキシル）プロピルホスフェート、ビス（７−（メタクリロイルオキシ）ヘプチル）プロピルホスフェート、ビス（８−（メタクリロイルオキシ）オクチル）プロピルホスフェート、ビス（メタクリロイルオキシフェニル）プロピルホスフェート、
ビス（メタクリロイルオキシメチル）ブチルホスフェート、ビス（２−（メタクリロイルオキシ）エチル）ブチルホスフェート、ビス（２−（メタクリロイルオキシ）プロピル）ブチルホスフェート、ビス（３−（メタクリロイルオキシ）プロピル）ブチルホスフェート、ビス（４−（メタクリロイルオキシ）ブチル）ブチルホスフェート、ビス（５−（メタクリロイルオキシ）ペンチル）ブチルホスフェート、ビス（６−（メタクリロイルロイルオキシ）ヘキシル）ブチルホスフェート、ビス（７−（メタクリロイルオキシ）ヘプチル）ブチルホスフェート、ビス（８−（メタクリロイルオキシ）オクチル）ブチルホスフェート、ビス（メタクリロイルオキシフェニル）ブチルホスフェート、
ビス（メタクリロイルオキシメチル）ペンチルホスフェート、ビス（２−（メタクリロイルオキシ）エチル）ペンチルホスフェート、ビス（２−（メタクリロイルオキシ）プロピル）ペンチルホスフェート、ビス（３−（メタクリロイルオキシ）プロピル）ペンチルホスフェート、ビス（４−（メタクリロイルオキシ）ブチル）ペンチルホスフェート、ビス（５（メタクリロイルオキシ）ペンチル）ペンチルホスフェート、ビス（６−（メタクリロイルオキシ）ヘキシル）ペンチルホスフェート、ビス（７−（メタクリロイルオキシ）ヘプチル）ペンチルホスフェート、ビス（８−（メタクリロイルオキシ）オクチル）ペンチルホスフェート、ビス（メタクリロイルオキシフェニル）ペンチルホスフェート、
ビス（メタクリロイルオキシメチル）へキシルホスフェート、ビス（２−（メタクリロイルオキシ）エチル）へキシルホスフェート、ビス（２−（メタクリロイルオキシ）プロピル）へキシルホスフェート、ビス（３−（メタクリロイルオキシ）プロピル）へキシルホスフェート、ビス（４−（メタクリロイルオキシ）ブチル）へキシルホスフェート、ビス（５−（メタクリロイルオキシ）ペンチル）へキシルホスフェート、ビス（６−（メタクリロイルオキシ）ヘキシル）へキシルホスフェート、ビス（７−（メタクリロイルオキシ）ヘプチル）へキシルホスフェート、ビス（８−（メタクリロイルオキシ）オクチル）へキシルホスフェート、ビス（メタクリロイルオキシ）フェニルへキシルホスフェート、
ビス（メタクリロイルオキシメチル）へプチルホスフェート、ビス（２−（メタクリロイルオキシ）エチル）へプチルホスフェート、ビス（２−（メタクリロイルオキシ）プロピル）へプチルホスフェート、ビス（３−（メタクリロイルオキシ）プロピル）へプチルホスフェート、ビス（４−（メタクリロイルオキシ）ブチル）へプチルホスフェート、ビス（５−（メタクリロイルオキシ）ペンチル）へプチルホスフェート、ビス（６−（メタクリロイルオキシ）ヘキシル）へプチルホスフェート、ビス（７−（メタクリロイルオキシ）ヘプチル）へプチルホスフェート、ビス（８−（メタクリロイルオキシ）オクチル）へプチルホスフェート、ビス（メタクリロイルオキシフェニル）へプチルホスフェート、
ビス（メタクリロイルオキシメチル）オクチルホスフェート、ビス（２−（メタクリロイルオキシ）エチル）オクチルホスフェート、ビス（２−（メタクリロイルオキシ）プロピル）オクチルホスフェート、ビス（３−（メタクリロイルオキシ）プロピル）オクチルホスフェート、ビス（４−（メタクリロイルオキシ）ブチル）オクチルホスフェート、ビス（５−（メタクリロイルオキシ）ペンチル）オクチルホスフェート、ビス（６−（メタクリロイルオキシ）ヘキシル）オクチルホスフェート、ビス（７−（メタクリロイルオキシ）ヘプチル）オクチルホスフェート、ビス（８−（メタクリロイルオキシ）オクチル）オクチルホスフェート、ビス（メタクリロイルオキシフェニル）オクチルホスフェート、
ビス（メタクリロイルオキシメチル）フェニルホスフェート、ビス（２−（メタクリロイルオキシ）エチル）フェニルホスフェート、ビス（２−（メタクリロイルオキシ）プロピル）フェニルホスフェート、ビス（３−（メタクリロイルオキシ）プロピル）フェニルホスフェート、ビス（４−（メタクリロイルオキシ）ブチル）フェニルホスフェート、ビス（５−（メタクリロイルオキシ）ペンチル）フェニルホスフェート、ビス（６−（メタクリロイルオキシ）ヘキシル）フェニルホスフェート、ビス（７−（メタクリロイルオキシ）ヘプチル）フェニルホスホネート、ビス（８−（メタクリロイルオキシ）オクチル）フェニルホスフェート、ビス（メタクリロイルオキシフェニル）フェニルホスフェート、
ビス（メタクリロイルオキシメチル）ベンジルホスフェート、ビス（２−（メタクリロイルオキシ）エチル）ベンジルホスフェート、ビス（２−（メタクリロイルオキシ）プロピル）ベンジルホスフェート、ビス（３−（メタクリロイルオキシ）プロピル）ベンジルホスフェート、ビス（４−（メタクリロイルオキシ）ブチル）ベンジルホスフェート、ビス（５−（メタクリロイルオキシ）ペンチル）ベンジルホスフェート、ビス（６−（メタクリロイルオキシ）ヘキシル）ベンジルホスフェート、ビス（７−（メタクリロイルオキシ）ヘプチル）ベンジルホスフェート、ビス（８−（メタクリロイルオキシ）オクチル）ベンジルホスフェート、ビス（メタクリロイルオキシフェニル）ベンジルホスフェート、
ビス（メタクリロイルオキシメチル）クメニルホスフェート、ビス（２−（メタクリロイルオキシ）エチル）クメニルホスフェート、ビス（２−（メタクリロイルオキシ）プロピル）クメニルホスフェート、ビス（３−（メタクリロイルオキシ）プロピル）クメニルホスフェート、ビス（４−（メタクリロイルオキシ）ブチル）クメニルホスフェート、ビス（５−（メタクリロイルオキシ）ペンチル）クメニルホスフェート、ビス（６−（メタクリロイルオキシ）ヘキシル）クメニルホスフェート、ビス（７−（メタクリロイルオキシ）ヘプチル）クメニルホスフェート、ビス（８−（メタクリロイルオキシ）オクチル）クメニルホスフェート、ビス（メタクリロイルオキシフェニル）クメニルホスフェート、
ビス（メタクリロイルオキシメチル）トリルホスフェート、ビス（２−（メタクリロイルオキシ）エチル）トリルホスフェート、ビス（２−（メタクリロイルオキシ）プロピル）トリルホスフェート、ビス（３−（メタクリロイルオキシ）プロピル）トリルホスフェート、ビス（４−（メタクリロイルオキシ）ブチル）トリルホスフェート、ビス（５−（メタクリロイルオキシ）ペンチル）トリルホスフェート、ビス（６−（メタクリロイルオキシ）ヘキシル）トリルホスフェート、ビス（７−（メタクリロイルオキシ）ヘプチル）トリルホスフェート、ビス（８−（メタクリロイルオキシ）オクチル）トリルホスフェート、ビス（メタクリロイルオキシフェニル）トリルホスフェート、
ビス（メタクリロイルオキシメチル）キシリルホスフェート、ビス（２−（メタクリロイルオキシ）エチル）キシリルホスフェート、ビス（２−（メタクリロイルオキシ）プロピル）キシリルホスフェート、ビス（３−（メタクリロイルオキシ）プロピル）キシリルホスフェート、ビス（４−（メタクリロイルオキシ）ブチル）キシリルホスフェート、ビス（５−（メタクリロイルオキシ）ペンチル）キシリルホスフェート、ビス（６−（メタクリロイルオキシ）ヘキシル）キシリルホスフェート、ビス（７−（メタクリロイルオキシ）ヘプチル）キシリルホスフェート、ビス（８−（メタクリロイルオキシ）オクチル）キシリルホスフェート、ビス（メタクリロイルオキシフェニル）キシリルホスフェート
ビス（メタクリロイルオキシメチル）メシチルホスフェート、ビス（２−（メタクリロイルオキシ）エチル）メシチルホスフェート、ビス（２−（メタクリロイルオキシ）プロピル）メシチルホスフェート、ビス（３−（メタクリロイルオキシ）プロピル）メシチルホスフェート、ビス（４−（メタクリロイルオキシ）ブチル）メシチルホスフェート、ビス（５−（メタクリロイルオキシ）ペンチル）メシチルホスフェート、ビス（６−（メタクリロイルオキシ）ヘキシル）メシチルホスフェート、ビス（７−（メタクリロイルオキシ）ヘプチル）メシチルホスフェート、ビス（８−（メタクリロイルオキシ）オクチル）メシチルホスフェート、ビス（メタクリロイルオキシフェニル）メシチルホスフェート
ビス（メタクリロイルオキシ−ジ−（メチルオキシ））メチルホスフィネート、ビス（メタクリロイルオキシ−ジ−（エチルオキシ））メチルホスフィネート、ビス（メタクリロイルオキシ−ジ−（プロピルオキシ））メチルホスフィネート、ビス（メタクリロイルオキシ−ジ−（ブチルオキシ））メチルホスフィネート、ビス（メタクリロイルオキシ−ジ−（ペンチルオキシ））メチルホスフィネート、ビス（メタクリロイルオキシ−ジ−（ヘキシルオキシ））メチルホスフィネート、ビス（メタクリロイルオキシ−ジ−（ヘプチルオキシ））メチルホスフィネート、ビス（メタクリロイルオキシ−ジ−（オクチルオキシ））メチルホスフィネート、ビス（メタクリロイルオキシ−ジ−（フェニルオキシ））メチルホスフィネート、
ビス（メタクリロイルオキシ−ジ−（メチルオキシ））エチルホスフィネート、ビス（メタクリロイルオキシ−ジ−（エチルオキシ））エチルホスフィネート、ビス（（メタクリロイルオキシ−ジ−（プロピルオキシ））エチルホスフィネート、ビス（メタクリロイルオキシ−ジ−（ブチルオキシ））エチルホスフィネート、ビス（メタクリロイルオキシ−ジ−（ペンチルオキシ））エチルホスフィネート、ビス（メタクリロイルオキシ−ジ−（ヘキシルオキシ））エチルホスフィネート、ビス（メタクリロイルオキシ−ジ−（ヘプチルオキシ））エチルホスフィネート、ビス（メタクリロイルオキシ−ジ−（オクチルオキシ））エチルホスフィネート、ビス（メタクリロイルオキシ−ジ−（フェニルオキシ））エチルホスフィネート、
ビス（メタクリロイルオキシ−ジ−（メチルオキシ））プロピルホスフィネート、ビス（メタクリロイルオキシ−ジ−（エチルオキシ））プロピルホスフィネート、ビス（メタクリロイルオキシ−ジ−（プロピルオキシ））プロピルホスフィネート、ビス（メタクリロイルオキシ−ジ−（ブチルオキシ））プロピルホスフィネート、ビス（メタクリロイルオキシ−ジ−（ペンチルオキシ））プロピルホスフィネート、ビス（メタクリロイルオキシ−ジ−（ヘキシルオキシ））プロピルホスフィネート、ビス（メタクリロイルオキシ−ジ−（ヘプチルオキシ））プロピルホスフィネート、ビス（メタクリロイルオキシ−ジ−（オクチルオキシ））プロピルホスフィネート、ビス（メタクリロイルオキシ−ジ−（フェニルオキシ））プロピルホスフィネート、
ビス（メタクリロイル−ジ−（メチルオキシ））フェニルホスフィネート、ビス（メタクリロイル−ジ−（エチルオキシ））フェニルホスフィネート、ビス（メタクリロイル−ジ−（プロピルオキシ））フェニルホスフィネート、ビス（メタクリロイル−ジ−（ブチルオキシ））フェニルホスフィネート、ビス（メタクリロイル−ジ−（ペンチルオキシ））フェニルホスフィネート、ビス（メタクリロイル−ジ−（ヘキシルオキシ））フェニルホスフィネート、ビス（メタクリロイル−ジ−（ヘプチルオキシ））フェニルホスフィネート、ビス（メタクリロイル−ジ−（オクチルオキシ））フェニルホスフィネート、ビス（メタクリロイル−ジ−（フェニルオキシ））フェニルホスフィネート、
ビス（メタクリロイル−トリ−（メチルオキシ））メチルホスフィネート、ビス（メタクリロイル−トリ−（エチルオキシ））メチルホスフィネート、ビス（メタクリロイル−トリ−（プロピルオキシ））メチルホスフィネート、ビス（メタクリロイル−トリ−（ブチルオキシ））メチルホスフィネート、ビス（メタクリロイル−トリ−（ペンチルオキシ））メチルホスフィネート、ビス（メタクリロイル−トリ−（ヘキシルオキシ））メチルホスフィネート、ビス（メタクリロイル−トリ−（ヘプチルオキシ））メチルホスフィネート、ビス（メタクリロイル−トリ−（オクチルオキシ））メチルホスフィネート、ビス（メタクリロイル−トリ−（フェニルオキシ））メチルホスフィネート、
ビス（メタクリロイル−トリ−（メチルオキシ））エチルホスフィネート、ビス（メタクリロイル−トリ−（エチルオキシ）））エチルホスフィネート、ビス（（メタクリロイル−トリ−（プロピルオキシ））エチルホスフィネート、ビス（メタクリロイル−トリ−（ブチルオキシ））エチルホスフィネート、ビス（メタクリロイル−トリ−（ペンチルオキシ）エチルホスフィネート、ビス（メタクリロイル−トリ−（ヘキシルオキシ））エチルホスフィネート、ビス（メタクリロイル−トリ−（ヘプチルオキシ））エチルホスフィネート、ビス（メタクリロイル−トリ−（オクチルオキシ））エチルホスフィネート、ビス（メタクリロイル−トリ−（フェニルオキシ））エチルホスフィネート、
ビス（メタクリロイル−トリ−（メチルオキシ）プロピルホスフィネート、ビス（メタクリロイル−トリ−（エチルオキシ））プロピルホスフィネート、ビス（（メタクリロイル−トリ−（プロピルオキシ））プロピルホスフィネート、ビス（メタクリロイル−トリ−（ブチルオキシ））プロピルホスフィネート、ビス（メタクリロイル−トリ−（ペンチルオキシ）プロピルホスフィネート、ビス（メタクリロイル−トリ−（ヘキシルオキシ））プロピルホスフフィネート、ビス（メタクリロイル−トリ−（ヘプチルオキシ））プロピルホスフィネート、ビス（メタクリロイル−トリ−（オクチルオキシ））プロピルホスフィネート、ビス（メタクリロイル−トリ−（フェニルオキシ））プロピルホスフィネート、
ビス（メタクリロイル−トリ−（メチルオキシ））フェニルホスフィネート、ビス（メタクリロイル−トリ−（エチルオキシ））フェニルホスフィネート、ビス（メタクリロイル−トリ−（プロピルオキシ））フェニルホスフィネート、ビス（メタクリロイル−トリ−（ブチルオキシ））フェニルホスフィネート、ビス（メタクリロイル−トリ−（ペンチルオキシ）フェニルホスフィネート、ビス（メタクリロイル−トリ−（ヘキシルオキシ））フェニルホスフィネート、ビス（メタクリロイル−トリ−（ヘプチルオキシ））フェニルホスフィネート、ビス（メタクリロイル−トリ−（オクチルオキシ））フェニルホスフィネート、ビス（メタクリロイル−トリ−（フェニルオキシ））フェニルホスフィネート、
ビス（メタクリロイル−テトラ−（メチルオキシ））メチルホスフィネート、ビス（メタクリロイル−テトラ−（エチルオキシ））メチルホスフィネート、ビス（メタクリロイル−テトラ−（プロピルオキシ））メチルホスフィネート、ビス（メタクリロイル−テトラ−（ブチルオキシ））メチルホスフィネート、ビス（メタクリロイル−テトラ−（ペンチルオキシ））メチルホスフィネート、ビス（メタクリロイル−テトラ−（ヘキシルオキシ））メチルホスフィネート、ビス（メタクリロイル−テトラ−（ヘプチルオキシ））メチルホスフィネート、ビス（メタクリロイル−テトラ−（オクチルオキシ））メチルホスフィネート、ビス（メタクリロイル−テトラ−（フェニルオキシ））メチルホスフィネート、
ビス（メタクリロイル−テトラ−（メチルオキシ））エチルホスフィネート、ビス（メタクリロイル−テトラ−（エチルオキシ））エチルホスフィネート、ビス（（メタクリロイル−テトラ−（プロピルオキシ））エチルホスフィネート、ビス（メタクリロイル−テトラ−（ブチルオキシ））エチルホスフィネート、ビス（メタクリロイル−テトラ−（ペンチルオキシ）エチルホスフィネート、ビス（メタクリロイル−テトラ−（ヘキシルオキシ））エチルホスフィネート、ビス（メタクリロイル−テトラ−（オキシヘプチル））エチルホスフィネート、ビス（メタクリロイル−テトラ−（オクチルオキシ））エチルホスフィネート、ビス（メタクリロイル−テトラ−（フェニルオキシ））エチルホスフィネート、
ビス（メタクリロイル−テトラ−（メチルオキシ）プロピルホスフィネート、ビス（メタクリロイル−テトラ−（エチルオキシ））プロピルホスフィネート、ビス（（メタクリロイル−テトラ−（プロピルオキシ））プロピルホスフィネート、ビス（メタクリロイル−テトラ−（ブチルオキシ））プロピルホスフィネート、ビス（メタクリロイル−テトラ−（ペンチルオキシ）プロピルホスフィネート、ビス（メタクリロイル−テトラ−（ヘキシルオキシ））プロピルホスフフィネート、ビス（メタクリリロイル−テトラ−（ヘプチルオキシ））プロピルホスフィネート、ビス（メタクリロイル−テトラ−（オクチルオキシ））プロピルホスフィネート、ビス（メタクリロイル−テトラ−（フェニルオキシ））プロピルホスフィネート、
ビス（メタクリロイル−テトラ−（メチルオキシ））フェニルホスフィネート、ビス（メタクリロイル−テトラ−（エチルオキシ））フェニルホスフィネート、ビス（メタクリロイル−テトラ−（プロピルオキシ））フェニルホスフィネート、ビス（メタクリロイル−テトラ−（ブチルオキシ））フェニルホスフィネート、ビス（メタクリロイル−テトラ−（ペンチルオキシ）フェニルホスフィネート、ビス（メタクリロイル−テトラ−（ヘキシルオキシ））フェニルホスフィネート、ビス（メタクリロイル−テトラ−（ヘプチルオキシ））フェニルホスフィネート、ビス（メタクリロイル−テトラ−（オクチルオキシ））フェニルホスフィネート、ビス（メタクリロイル−テトラ−（フェニルオキシ））フェニルホスフィネート、
ビス（メタクリロイル−ペンタ−（メチルオキシ））メチルホスフィネート、ビス（メタクリロイル−ペンタ−（エチルオキシ））メチルホスフィネート、ビス（メタクリロイル−ペンタ−（プロピルオキシ））メチルホスフィネート、ビス（メタクリロイル−ペンタ−（ブチルオキシ））メチルホスフィネート、ビス（メタクリロイル−ペンタ−（ペンチルオキシ））メチルホスフィネート、ビス（メタクリロイル−ペンタ−（ヘキシルオキシ））メチルホスフィネート、ビス（メタクリロイル−ペンタ−（ヘプチルオキシ））メチルホスフィネート、ビス（メタクリロイル−ペンタ−（オクチルオキシ））メチルホスフィネート、ビス（メタクリロイル−ペンタ−（フェニルオキシ））メチルホスフィネート、
ビス（メタクリロイル−ペンタ−（メチルオキシ））エチルホスフィネート、ビス（メタクリロイル−ペンタ−（エチルオキシ））エチルホスフィネート、ビス（（メタクリロイル−ペンタ−（プロピルオキシ））エチルホスフィネート、ビス（メタクリロイル−ペンタ−（ブチルオキシ））エチルホスフィネート、ビス（メタクリロイル−ペンタ−（ペンチルオキシ）エチルホスフィネート、ビス（メタクリロイル−ペンタ−（ヘキシルオキシ））エチルホスフィネート、ビス（メタクリロイル−ペンタ−（ヘプチルオキシ））エチルホスフィネート、ビス（メタクリロイル−ペンタ−（オクチルオキシ））エチルホスフィネート、ビス（メタクリロイル−ペンタ−（フェニルオキシ））エチルホスフィネート、
ビス（メタクリロイル−ペンタ−（メチルオキシ）プロピルホスフィネート、ビス（メタクリロイル−ペンタ−（エチルオキシ））プロピルホスフィネート、ビス（（メタクリロイル−ペンタ−（プロピルオキシ））プロピルホスフィネート、ビス（メタクリロイル−ペンタ−（ブチルオキシ））プロピルホスフィネート、ビス（メタクリロイル−ペンタ−（ペンチルオキシ）プロピルホスフィネート、ビス（メタクリロイル−ペンタ−（ヘキシルオキシ））プロピルホスフフィネート、ビス（メタクリロイル−ペンタ−（ヘプチルオキシ））プロピルホスフィネート、ビス（メタクリロイル−ペンタ−（オクチルオキシ））プロピルホスフィネート、ビス（メタクリロイル−ペンタ−（フェニルオキシ）））プロピルホスフィネート、
ビス（メタクリロイル−ペンタ−（メチルオキシ））フェニルホスフィネート、ビス（メタクリロイル−ペンタ−（エチルオキシ））フェニルホスフィネート、ビス（メタクリロイル−ペンタ−（プロピルオキシ））フェニルホスフィネート、ビス（メタクリロイル−ペンタ−（ブチルオキシ））フェニルホスフィネート、ビス（メタクリロイル−ペンタ−（ペンチルオキシ）フェニルホスフィネート、ビス（メタクリロイル−ペンタ−（ヘキシルオキシ））フェニルホスフィネート、ビス（メタクリロイル−ペンタ−（ヘプチルオキシ））フェニルホスフィネート、ビス（メタクリロイル−ペンタ−（オクチルオキシ））フェニルホスフィネート、ビス（メタクリロイル−ペンタ−（フェニルオキシ））フェニルホスフィネート、
ビス（メタクリロイル−ヘキサ−（メチルオキシ））メチルホスフィネート、ビス（メタクリロイル−ヘキサ−（エチルオキシ））メチルホスフィネート、ビス（メタクリロイル−ヘキサ−（プロピルオキシ））メチルホスフィネート、ビス（メタクリロイル−ヘキサ−（ブチルオキシ））メチルホスフィネート、ビス（メタクリロイル−ヘキサ−（ペンチルオキシ））メチルホスフィネート、ビス（メタクリロイル−ヘキサ−（ヘキシルオキシ））メチルホスフィネート、ビス（メタクリロイル−ヘキサ−（ヘプチルオキシ））メチルホスフィネート、ビス（メタクリロイル−ヘキサ−（オクチルオキシ））メチルホスフィネート、ビス（メタクリロイル−ヘキサ−（フェニルオキシ））メチルホスフィネート、
ビス（メタクリロイル−ヘキサ−（メチルオキシ））エチルホスフィネート、ビス（メタクリロイル−ヘキサ−（エチルオキシ）））エチルホスフィネート、ビス（（メタクリロイル−ヘキサ−（プロピルオキシ））エチルホスフィネート、ビス（メタクリロイル−ヘキサ−（ブチルオキシ））エチルホスフィネート、ビス（メタクリロイル−ヘキサ−（ペンチルオキシ）エチルホスフィネート、ビス（メタクリロイル−ヘキサ−（ヘキシルオキシ））エチルホスフィネート、ビス（メタクリロイル−ヘキサ−（ヘプチルオキシ））エチルホスフィネート、ビス（メタクリロイル−ヘキサ−（オクチルオキシ））エチルホスフィネート、ビス（メタクリロイル−ヘキサ−（フェニルオキシ））エチルホスフィネート、
ビス（メタクリロイル−ヘキサ−（メチルオキシ）プロピルホスフィネート、ビス（メタクリロイル−ヘキサ−（エチルオキシ））プロピルホスフィネート、ビス（（メタクリロイル−ヘキサ−（プロピルオキシ））プロピルホスフィネート、ビス（メタクリロイル−ヘキサ−（ブチルオキシ））プロピルホスフィネート、ビス（メタクリロイル−ヘキサ−（ペンチルオキシ）プロピルホスフィネート、ビス（メタクリロイル−ヘキサ−（ヘキシルオキシ））プロピルホスフフィネート、ビス（アクリロイル−トリ−（ヘプチルオキシ））プロピルホスフィネート、ビス（メタクリロイル−ヘキサ−（オクチルオキシ））プロピルホスフィネート、ビス（メタクリロイル−ヘキサ−（フェニルオキシ）））プロピルホスフィネート、
ビス（メタクリロイル−ヘキサ−（メチルオキシ））フェニルホスフィネート、ビス（メタクリロイル−ヘキサ−（エチルオキシ））フェニルホスフィネート、ビス（メタクリロイル−ヘキサ−（プロピルオキシ））フェニルホスフィネート、ビス（メタクリロイル−ヘキサ−（ブチルオキシ））フェニルホスフィネート、ビス（メタクリロイル−ヘキサ−（ペンチルオキシ）フェニルホスフィネート、ビス（メタクリロイル−トリ−（ヘキシルオキシ））フェニルホスフィネート、ビス（メタクリロイル−ヘキサ−（ヘプチルオキシ））フェニルホスフィネート、ビス（メタクリロイル−ヘキサ−（オクチルオキシ））フェニルホスフィネート、ビス（メタクリロイル−ヘキサ−（フェニルオキシ））フェニルホスフィネート等が挙げられる。ただし、これらに限定されるものではない。このうち、ビス（２−（メタクリロイルオキシ）エチル）フェニルホスホネートとしては、例えば、城北化学工業株式会社製の試作品等を用いることができる。
【００３４】
上記一般式（１）において、Ｒ３は、アリール基であることが好ましい。アリール基を分子内に有することで、耐熱性をより向上させることができる。
【００３５】
本発明の硬化性樹脂組成物において、エチレン性不飽和結合を有する五価のリン化合物の含有量は、硬化性樹脂組成物中の固形分全量を基準として１〜６０質量％であることが好ましく、３〜５０質量％であることがより好ましく、５〜４０質量％であることが更に好ましく、１０〜３０質量％であることが特に好ましい。この含有量が１質量％未満であると、得られる硬化物の難燃性が低下する傾向にあり、６０質量％を超えると、乾燥後のＢステージ状態での硬化性樹脂組成物表面のべたつきであるタックが大きくなる傾向にある。
【００３６】
また、エチレン性不飽和結合を有する五価のリン化合物は、光及び／又は熱により硬化するものであることが好ましい。これにより、ホスフィンオキシド化合物のエチレン性不飽和基が光及び／又は熱によって反応し、分子量が増加してブリードの発生が十分に抑制される。これにより、硬化性樹脂組成物のプレスまたは金型成形時にこれらの金型を汚染する問題、及び、成形品若しくは硬化物における表面のべたつきや難燃剤の揮発による難燃性の低下をより確実に防止することができる。さらに、上記五価のリン化合物は光及び／又は熱により反応するエチレン性不飽和結合を２つあるために、光重合性モノマ及び／又は熱重合性モノマを添加することなく、架橋反応を行うことができる。
【００３７】
なお、光及び／又は熱により上記五価のリン化合物を容易に硬化させるために、本発明の硬化性樹脂組成物は、上記五価のリン化合物を硬化させる活性種が光及び／又は熱によって生じる化合物を更に含有することが好ましい。
活性種としてはエチレン性不飽和基が反応するものであれば特に制限されない。このような活性種が生じる化合物としては、例えば、ラジカル重合開始剤が挙げられる。ここで、ラジカル重合開始剤としては、熱重合開始剤及び光重合開始剤のいずれも使用可能である。
【００３８】
熱重合開始剤としては公知のものを利用することができ、例えば、ベンゾイルパーオキサイド、メチルエチルケトンパーオキサイド等のケトンパーオキサイド類、ターシャリーブチルパーオキサイド等のアルキルパーオキサイド類、パーオキシジカーボネート類、パーオキシケタール類、パーオキシエステル類、アルキルパーエステル類、アゾビスイソブチルニトリル、アゾビスイソブチルニトリル類等を用いることができる。
硬化性樹脂組成物における熱重合開始剤の含有量は、硬化性樹脂組成物中の固形分全量
を基準として０．１〜１０質量％であることが好ましく、０．５〜５．０質量％であるこ
とが特に好ましい。
【００３９】
光重合開始剤は、硬化の際に使用する露光機の光波長にあわせたものであればよく、公知のものを利用することができる。かかる光重合開始剤としては、例えば、アセトフェノン、ベンゾフェノン、４，４−ビスジメチルアミノベンゾフェノン、４，４−ビスジエチルアミノベンゾフェノン、３，３−ジメチル−４−メトキシベンゾフェノン、ベンゾインエチルエーテル、ベンゾインブチルエーテル、ベンゾインイソブチルエーテル、２，２−ジメトキシ−２−フェニルアセトフェノン、１−ヒドロキシシクロヘキシルフェニルケトン、２−ヒドロキシ−２−ジメトキシ−１−フェニルプロパン−１−オン、１−（４−イソプロピルフェニル）−２−ヒドロキシ−２−メチルプロパン、２−メチルチオキサントン、２，４−ジエチルチオキサントン、２，４−ジイソプロピルチオキサントン、２，４−ジメチルチオキサントン、メチルベンゾイルフォーメート、３，３，４，４−テトラ（ｔ−ブチルパーオキシカルボニル）ベンゾフェノン、１，２−ジ−９−アクリジニルエタン、１，３−ジ−９−アクリジニルプロパン、１，４−ジ−９−アクリジニルブタン、１，７−ジ−９−アクリジニルヘプタン、１，８−ジ−９−アクリジニルオクタン、２，４，５−トリアリールイミダゾール二量体又はその誘導体等が挙げられる。
硬化性樹脂組成物における光重合開始剤の含有量は、硬化性樹脂組成物中の固形分全量を基準として０．１〜１０質量％であることが好ましく、０．５〜５．０質量％であることが特に好ましい。
【００４０】
本発明の硬化性樹脂組成物に用いられる樹脂としては特に制限されず、熱可塑性樹脂、熱硬化性樹脂、光硬化性樹脂を単独で又は２種類以上組み合わせて用いることができる。
このうち、熱硬化性樹脂又は光硬化性樹脂を用いることで、硬化性樹脂組成物の耐熱性や耐加水分解性を向上させることができる。
【００４１】
熱可塑性樹脂としては、例えば、アクリル樹脂、メタアクリル樹脂、フェノキシ樹脂、ポリアミド、ポリアミドイミド、ポリアリレート、ポリエーテルイミド、ポリエーテルエーテルケトン、ポリエチレン、ポリエチレンテレフタレート、ポリサルホン、ポリエーテルサルホン、ポリスチレン、ポリフェニレンエーテル、ポリフェニレンサルファイド、ポリメタクリル酸メチル等が挙げられる。
【００４２】
熱硬化性樹脂としては、特に制限は無く、公知の熱硬化性樹脂を利用することができる。具体的には、例えば、エポキシ樹脂、フェノール樹脂、アルキド樹脂、メラミン樹脂、イソシアネート樹脂等を用いることができ、それらの硬化剤又は硬化促進剤が適宜配合される。例えば、熱硬化性樹脂としてエポキシ樹脂を用いる場合には、硬化剤としては、特に制限されないが、アミン類、フェノール類、酸無水物等が用いられる。ここで、アミン類としては、ジメチルアミン、ジエチレントリアミン、トリエチレンテトラミン、ジエチルアミノプロピルアミン、アミノエチルピペラジン、メンセンジアミン、メタキシリレンジアミン、ジシアンジアミド、ジアミノジフェニルメタン、ジアミノジフェニルスルフォン、メチレンジアニリン、メタフェニレンジアミン等が挙げられる。フェノール類としては、ビフェノール、ビスフェノール−Ａ、ビスフェノール−Ｆ、フェノールノボラック、クレゾールノボラック、ビスフェノールＡノボラック及びこれらのアルキル基置換体等が挙げられる。酸無水物としては、無水ヘキサヒドロフタル酸（ＨＰＡ）、無水テトラヒドロフタル酸（ＴＨＰＡ）、無水ピロメリット酸（ＰＭＤＡ）、無水ドデニルコハク酸（ＤＤＳＡ）、無水フタル酸（ＰＡ）、メチルヘキサヒドロ無水フタル酸（ＭｅＨＰＡ）、無水マレイン酸等が挙げられる。これらの硬化剤は１種を単独で用いても良く、２種以上を併用してもよい。
【００４３】
また、熱硬化性樹脂としてエポキシ樹脂を用いる場合の硬化促進剤としては、イミダゾール化合物、有機リン化合物、第３級アミン、第４級アンモニウム塩、第２級アミノ基をアクリロニトリル、イソシアネート、メラミン、アクリレート等でマスク化したイミダゾール化合物等を用いることができ、その添加量はエポキシ樹脂１００質量部に対して、０．１〜６質量部とすることが好ましい。この添加量が０．１質量部未満では硬化を促進する効果が小さく、６質量部を超えると硬化性樹脂組成物の保存安定性が低下する傾向がある。ここで使用されるイミダゾール化合物としては、イミダゾール、２−メチル−イミダゾール、２−エチル−４−メチルイミダゾール、２−フェニルイミダゾール、２−ウンデシルイミダゾール、１−ベンジル−２−メチルイミダゾール、４，５−ジフェニルイミダゾール、２−メチルイミダゾリン、２−エチル−４メチルイミダゾリン、２−フェニルイミダゾリン、２−ウンデシルイミダゾリン、２−ヘプタデシルイミダゾリン、２−イソプロピルイミダゾール、２，４−ジメチルイミダゾール、２−フェニル−４−メチルイミダゾール、２−メチルイミダゾリン、２−イソプロピルイミダゾリン、２，４−ジメチルイミダゾリン、２−フェニル−４−メチルイミダゾリン等が挙げられる。
【００４４】
また、硬化性樹脂組成物に用いられる樹脂として、不飽和ポリエステル樹脂や上述の光重合開始剤によって架橋可能な官能基を有した光硬化性樹脂を用いることもできる。光硬化性樹脂としては、光重合開始剤によって架橋可能な官能基を有したものであれば特に制限されない。光重合開始剤によって架橋可能な官能基を有した樹脂としては、分子内に重合可能なエチレン性不飽和結合を有する化合物が挙げられる。かかる化合物としては特に制限されないが、アクリロイル基及び／又はメタクリロイル基を有する化合物が好ましく用いられる。また、光硬化性樹脂は、脂肪族、芳香族、脂環式、複素環式等のいずれの構造を有するものであってもよく、分子内にエステル結合、ウレタン結合、アミド結合等を有していてもよい。
【００４５】
光硬化性樹脂の具体例としては、ビスフェノール類のジグリシジルエーテル化合物にアクリル酸及び／又はメタクリル酸が付加したエポキシ（メタ）アクリレート、ノボラック型エポキシ樹脂にアクリル酸及び／又はメタクリル酸が付加した（メタ）アクリル変性ノボラック型エポキシ樹脂、カルボキシル基を有するアクリル樹脂にグリシジルアクリレート及び／又はグリシジルメタクリレートを付加した樹脂等が挙げられる。
【００４６】
また、本発明の硬化性樹脂組成物をフォトリソグラフィ用途に使用する場合、エポキシ樹脂にアクリル酸及び／又はメタクリル酸を付加させた後、解像性や耐湿絶縁性などの物性値を低下させない範囲で、酸無水物で変性を行っても良い。酸無水物としては、例えば、カルボン酸無水物、マレイン酸無水物、テトラヒドロフタル酸無水物、イタコン酸無水物、ヘキサヒドロフタル酸無水物、コハク酸無水物、ナフタル酸無水物、シトラコン酸無水物、メチルフタル酸無水物、ブテニルテトラヒドロフタル酸無水物、メチルテトラヒドロフタル酸無水物、アルケニル酸無水物、トリカルバニル酸無水物などが挙げられる。
硬化性樹脂組成物に含まれる上記樹脂の含有量は、硬化性樹脂組成物中の固形分全量を基準として２０〜９０質量％であることが好ましく、３０〜８０質量％であることがより好ましく、４０〜７５質量％であることが特に好ましい。
【００４７】
また、本発明の硬化性樹脂組成物は、エチレン性不飽和基を有する重合性化合物を含んでいても良い。エチレン性不飽和基を有する重合性化合物としては、例えば、多価アルコールにα，β−不飽和カルボン酸を反応させて得られる化合物、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリエトキシポリプロポキシ）フェニル）プロパン等のビスフェノールＡ系（メタ）アクリレート化合物、グリシジル基含有化合物にα，β−不飽和カルボン酸を反応させて得られる化合物、ウレタン結合を有する（メタ）アクリレート化合物等のウレタンモノマー、γ−クロロ−β−ヒドロキシプロピル−β’−（メタ）アクリロイルオキシエチル−ｏ−フタレート、β−ヒドロキシエチル−β’−（メタ）アクリロイルオキシエチル−ｏ−フタレート、β−ヒドロキシプロピル−β’−（メタ）アクリロイルオキシエチル−ｏ−フタレート、（メタ）アクリル酸アルキルエステル等が挙げられる。
【００４８】
上記多価アルコールにα，β−不飽和カルボン酸を反応させて得られる化合物としては、例えば、エチレン基の数が２〜１４であるポリエチレングリコールジ（メタ）アクリレート、プロピレン基の数が２〜１４であるポリプロピレングリコールジ（メタ）アクリレート、エチレン基の数が２〜１４であり、プロピレン基の数が２〜１４であるポリエチレンポリプロピレングリコールジ（メタ）アクリレート、トリメチロールプロパンジ（メタ）アクリレート、トリメチロールプロパントリ（メタ）アクリレート、トリメチロールプロパンエトキシトリ（メタ）アクリレート、トリメチロールプロパンジエトキシトリ（メタ）アクリレート、トリメチロールプロパントリエトキシトリ（メタ）アクリレート、トリメチロールプロパンテトラエトキシトリ（メタ）アクリレート、トリメチロールプロパンペンタエトキシトリ（メタ）アクリレート、テトラメチロールメタントリ（メタ）アクリレート、テトラメチロールメタンテトラ（メタ）アクリレート、プロピレン基の数が２〜１４であるポリプロピレングリコールジ（メタ）アクリレート、ジペンタエリスリトールペンタ（メタ）アクリレート、ジペンタエリスリトールヘキサ（メタ）アクリレート等が挙げられる。
【００４９】
上記２，２−ビス（４−（（メタ）アクリロキシポリエトキシ）フェニル）プロパンとしては、例えば、２，２−ビス（４−（（メタ）アクリロキシジエトキシ）フェニル）プロパン、２，２−ビス（４−（（メタ）アクリロキシトリエトキシ）フェニル）プロパン、２，２−ビス（４−（（メタ）アクリロキシテトラエトキシ）フェニル）プロパン、２，２−ビス（４−（（メタ）アクリロキシペンタエトキシ）フェニル）プロパン、２，２−ビス（４−（（メタ）アクリロキシヘキサエトキシ）フェニル）プロパン、２，２−ビス（４−（（メタ）アクリロキシヘプタエトキシ）フェニル）プロパン、２，２−ビス（４−（（メタ）アクリロキシオクタエトキシ）フェニル）プロパン、２，２−ビス（４−（（メタ）アクリロキシノナエトキシ）フェニル）プロパン、２，２−ビス（４−（（メタ）アクリロキシデカエトキシ）フェニル）プロパン、２，２−ビス（４−（（メタ）アクリロキシウンデカエトキシ）フェニル）プロパン、２，２−ビス（４−（（メタ）アクリロキシドデカエトキシ）フェニル）プロパン、２，２−ビス（４−（（メタ）アクリロキシトリデカエトキシ）フェニル）プロパン、２，２−ビス（４−（（メタ）アクリロキシテトラデカエトキシ）フェニル）プロパン、２，２−ビス（４−（（メタ）アクリロキシペンタデカエトキシ）フェニル）プロパン、２，２−ビス（４−（（メタ）アクリロキシヘキサデカエトキシ）フェニル）プロパン等が挙げられ、２，２−ビス（４−（メタクリロキシペンタエトキシ）フェニル）プロパンは、ＢＰＥ−５００（新中村化学工業株式会社製、製品名）として商業的に入手可能であり、２，２−ビス（４−（メタクリロキシペンタデカエトキシ）フェニル）プロパンは、ＢＰＥ−１３００（新中村化学工業株式会社製、製品名）として商業的に入手可能である。
【００５０】
上記ウレタンモノマーとしては、例えば、β位にＯＨ基を有する（メタ）アクリルモノマーとイソホロンジイソシアネート、２，６−トルエンジイソシアネート、２，４−トルエンジイソシアネート、１，６−ヘキサメチレンジイソシアネート等のジイソシアネート化合物との付加反応物、トリス（（メタ）アクリロキシテトラエチレングリコールイソシアネート）ヘキサメチレンイソシアヌレート、ＥＯ変性ウレタンジ（メタ）アクリレート、ＥＯ，ＰＯ変性ウレタンジ（メタ）アクリレート等が挙げられる。なお、「ＥＯ」はエチレンオキサイドを示し、ＥＯ変性された化合物はエチレンオキシ基のブロック構造を有する。また、「ＰＯ」はプロピレンオキサイドを示し、ＰＯ変性された化合物はプロピレンオキシ基のブロック構造を有する。ＥＯ変性ウレタンジ（メタ）アクリレートとしては、例えば、新中村化学工業株式会社製、製品名「ＵＡ−１１」等が商業的に入手可能である。また、ＥＯ，ＰＯ変性ウレタンジ（メタ）アクリレートとしては、例えば、新中村化学工業株式会社製、製品名「ＵＡ−１３」等が商業的に入手可能である。これらは単独で又は２種類以上を組み合わせて用いてもよい。
【００５１】
また、本発明の硬化性樹脂組成物は、カチオン性光開始剤によって架橋可能な官能基を有した共重合体及び／又は単量体を含んでいてもよい。かかる共重合体及び／又は単量体としては、カチオン重合を行うものであれば特に制限は無く、例えば分子内に重合可能なビニルエーテル基、プロペニルエーテル基、エポキシ基、オキセタニル基を有する化合物などが挙げられる。
【００５２】
カチオン性光開始剤としては、公知のものが挙げられ、例えば、トリフェニルスルフォンヘキサフルオロアンチモネート、トリフェニルスルフォンヘキサフルオロホスフェート、ｐ−メトキシベンゼンジアゾニウムヘキサフルオロホスフェート、ｐ−クロロベンゼンジアゾニウムヘキサフルオロホスフェート、ジフェニルヨードニウムヘキサフルオロホスフェート、４，４−ジ−ｔ−ブチルフェニルヨードニウムヘキサフルオロホスフェート、（１−６−ｎ−クメン）（ｎ−ジクロペンタジニエル）鉄６フッ化リン酸等が挙げられる。これらのカチオン性光開始剤の含有量は、それぞれ硬化性樹脂組成物中の固形分全量を基準として、０．１〜１０質量％であることが好ましく、０．５〜５．０質量％であることが特に好ましい。
【００５３】
また、本発明の硬化性樹脂組成物には、本発明により得られる効果を阻害しない範囲で
、熱硬化剤を添加しても良い。このような熱硬化剤としては、特に制限されないが、例えば、加熱によりそれ自体が架橋する熱硬化剤、すなわち、熱を加えることにより、高分子網目を形成する硬化剤や、硬化性樹脂組成物に用いられる樹脂としてカルボキシル基を有する樹脂を用いた場合に、加熱により上記樹脂のカルボキシル基と反応し３次元構造を形成する硬化剤等が挙げられる。
【００５４】
加熱によりそれ自体が架橋する熱硬化剤としては、ビスマレイミド化合物が挙げられる。ビスマレイミド化合物としては、ｍ−ジ−Ｎ−マレイミジルベンゼン、ビス（４−Ｎ−マレイミジルフェニル）メタン、２，２−ビス（４−Ｎ−マレイミジルフェニル）プロパン、２，２−ビス（４−Ｎ−マレイミジル２，５−ジブロモフェニル）プロパン、２，２−ビス〔４−（４−Ｎ−マレイミジルフェノキシ）フェニル〕プロパン、２，２−ビス（４−Ｎ−マレイミジル−２−メチル−５−エチルフェニル）プロパン等の各種ビスマレイミド化合物がそのままもしくは混合物として用いられる。これらのビスマレイミド化合物は単体としても各種樹脂との変性物でもどちらも用いることが可能である。
【００５５】
また、硬化性樹脂組成物に用いられる樹脂としてカルボキシル基を有する樹脂を用いた場合に、加熱により上記樹脂のカルボキシル基と反応して３次元構造を形成する硬化剤としては、ブロックイソシアネート化合物が挙げられる。ブロックイソシアネート化合物としては、アルコール化合物、フェノール化合物、ε−カプロラクタム、オキシム化合物、活性メチレン化合物等のブロック剤によりブロック化されたポリイソシアネート化合物が挙げられる。ブロック化されるポリイソシアネート化合物としては、４，４−ジフェニルメタンジシソシアネート、２，４−トリレンジイソシアネート、２，６−トリレンジイソシアネート、ナフタレン１，５−ジイソシアネート、ｏ−キシレンジイソシアネート、ｍ−キシレンジイソシアネート、２，４−トリレンダイマー等の芳香族ポリイソシアネート、ヘキサメチレンジイソシアネート、４，４−メチレンビス（シクロヘキシルイソシアネート）、イソホロンジイソシアネート等の脂肪族ポリイソシアネート、ビシクロヘプタントリイソシアネート等の脂環式ポリイソシアネートが挙げられ、耐熱性の観点からは芳香族ポリイソシアネートが、着色防止の観点からは脂肪族ポリイソシアネート又は脂環式ポリイソシアネートが、好ましい。
また、本発明の硬化性樹脂組成物には、解像性、難燃性及び硬化物の伸び率を低下させない範囲で、フィラーを添加しても良い。フィラーとしては、シリカ、溶融シリカ、タルク、アルミナ、水和アルミナ、硫酸バリウム、水酸化アルミニウム、水酸化マグネシウム、水酸化カルシウム、エーロジル、炭酸カルシウム等の無機微粒子、粉末状エポキシ樹脂、粉末状ポリイミド粒子等の有機微粒子、粉末状ポリテトラフルオロエチレン粒子等が挙げられる。これらのフィラーには予めカップリング処理を施してもよい。これらのフィラーの分散は、ニーダー、ボールミル、ビーズミル、３本ロール等既知の混練方法によって達成される。これらのフィラーの含有量は、硬化性樹脂組成物中の固形分全量を基準として、２〜２０質量％であることが好ましく、５〜１５質量％であることが特に好ましい。
【００５６】
本発明の硬化性樹脂組成物は、樹脂組成物層を形成させる場合に溶剤に希釈して用いることができる。この溶剤としては、メチルエチルケトン、アセトン、シクロヘキサノン等のケトン化合物、キシレン、トルエン等の芳香族炭化水素化合物、Ｎ，Ｎ−ジメチルホルムアミド、Ｎ，Ｎ−ジメチルアセトアミド等のアミド化合物等を使用することができる。これらの溶剤は、単独であるいは２種以上を混合して用いることができる。また、硬化性樹脂組成物を効率よく溶解させるために、当該組成物の溶解性にあわせてエチレングリコールモノエチルエーテル、エチルエトキシプロピオネート等を溶剤に用いてもよく、これらを他の溶剤に加えてもよい。
【００５７】
硬化性樹脂組成物における溶剤の配合量は、硬化性樹脂組成物中の溶剤以外の成分（固形分）１００質量部に対して１０〜２００質量部であることが好ましく、３０〜１００質量部であることが特に好ましい。溶剤の配合量が１０質量部未満の場合は、硬化性樹脂組成物の粘度が高くなる傾向があり、均一に混合することが困難となる傾向がある。他方、溶剤の配合量が２００質量部を越える場合は、粘度の低下により硬化性樹脂組成物層を形成した際の層の厚さを制御することが困難となる傾向があるとともに、溶剤の使用量が多いことからコスト高となる傾向がある。
【００５８】
硬化性樹脂組成物には、重合安定剤、レベリング剤、顔料、染料、密着性向上剤を更に添加しても良い。これらの選択は、通常の硬化性樹脂組成物と同様の考慮のもとで行われる。これらの添加量は、本発明の硬化性樹脂組成物の特性が損なわれない程度で、各々、硬化性樹脂組成中の固形分全量を基準として０．０１〜１０質量％の含有量となるように添加することが好ましい。
【００５９】
本発明の硬化性樹脂組成物を用いて形成される樹脂組成物層の厚さについては特に制限はなく、１０〜１５０μｍの範囲で適宜選択される。硬化性樹脂組成物は、ディップコート法、ロールコート法、フローコート法、スクリーン印刷法、スプレー法、静電スプレー法等の常法により、基板又はプリント配線板上に直接塗工し、基板又は配線板上に上記硬化性樹脂組成物からなる樹脂組成物層を容易に形成することも可能であるが、後述するように永久レジスト用感光性フィルムとして用いてもよい。
【００６０】
本発明の硬化性樹脂組成物は、プリプレグ、金属張積層板、封止材、感光性フィルム、永久レジスト等のレジストパターンの形成、及び、プリント配線板等に使用することができる。また、本発明の硬化性樹脂組成物は、熱硬化性及び／又は光硬化性を有するものであることが好ましく、少なくとも光硬化性を有することにより、上記の感光性フィルムやレジストパターンの形成、及び、プリント配線板に好適に使用することができる。ここで、上記プリプレグは、例えば、ガラス織布等の基材に、少なくとも熱硬化性を有する上記本発明の硬化性樹脂組成物を含浸させ、硬化性樹脂組成物を加熱、乾燥してＢステージ化してなるものである。
【００６１】
また、上記金属張積層板は、１枚以上の上記本発明のプリプレグからなる基板の少なくとも一方の面上に金属箔を配置し、加熱加圧してなるものである。更に、上記封止材は、上記本発明の硬化性樹脂組成物からなるものである。
【００６２】
次に、本発明の感光性フィルムについて説明する。
図１は本発明の感光性フィルムの好適な一実施形態を示す模式断面図である。図１に示した感光性フィルム１は永久レジスト用感光性フィルムであり、支持体（キャリアフィルム）１１上に、感光性樹脂組成物層１２を備え、更に、感光性樹脂組成物層１２のキャリアフィルム１１と反対側の面上にカバーフィルム（保護フィルム）１３を備えている。
支持体１１としては、感光性樹脂組成物層１２、更にはカバーフィルム１３を支持することができれば特に制限されないが、例えば、ポリエステルフィルム、ポリイミドフィルム、ポリアミドイミドフィルム、ポリプロピレンフィルム、ポリスチレンフィルム等のフィルムが好適に用いられる。支持体１１は単層構造であってもよく、複数の組成からなるフィルムを積層した多層構造を有していても良い。更に、支持体１１の感光性樹脂組成物層１２と反対側の面にはエンボス加工、コロナ処理等の処理が施されていてもよい。
【００６３】
支持体１１の厚みは特に制限されないが、好ましくは５〜１５０μｍ、より好ましくは８〜２０μｍ、更に好ましくは１０〜１６μｍである。この厚みが２μｍ未満では、感光性フィルム１から支持体１１を剥離除去する際に支持体１１が破れる傾向があり、１００μｍを超えると感光性フィルム１全体としての柔軟性が低下し、ラミネートすべき対象の表面の凹凸への追従性が低下する傾向がある。
【００６４】
支持体１１上に感光性樹脂組成物層１２を形成する方法としては、本発明の硬化性樹脂組成物を含む塗液を、支持体１１上に、コンマコータ、ブレードコータ、リップコータ、ロッドコータ、スクイズコータ、リバースコータ、トランスファロールコータ等によって均一な厚さに塗布し、加熱・乾燥して溶剤を揮発させる方法が挙げられる。形成された感光性樹脂組成物層の厚さについては特に制限はなく、１０〜１５０μｍの範囲で適宜選択される。
【００６５】
カバーフィルム１３は、保護フィルムとして使用され、ラミネートする前に剥離されるので、可撓性を有していて感光層に剥離可能に接着でき、乾燥炉の温度で損傷を受けないものであれば、特に制限されないが、例えば、ポリエチレンフィルム、ポリプロピレンフィルム、ポリテトラフルオロエチレンフィルム、表面処理した紙等が挙げられる。カバーフィルム１３は、これを感光性樹脂組成物層１２から容易に剥離可能とするために、感光性樹脂組成物層１２と支持体１１との接着力よりも樹脂組成物層１２とカバーフィルム１３との接着力の方が小さくなるものであることが好ましい。カバーフィルム１３の厚みは、特に制限されないが、ロール状に巻いた場合のサイズの点を考慮すると、１０〜３０μｍとすることが好ましく、１０〜２５μｍとすることがより好ましく、１０〜２０μｍとすることが特に好ましい。
【００６６】
かかる感光性フィルム１によれば、感光性樹脂組成物層１２を基板又はプリント配線板に重ね、ホットロールラミネーター等を用いて張り合わせることで、基板又は配線板上に上記永久レジスト用フィルムの感光性樹脂組成物層１２を容易に形成することができる。また、形成された感光性樹脂組成物層１２の露光及び現像は、常法により行うことができる。例えば、光源として超高圧水銀灯や高圧水銀灯等を用い、樹脂組成物層１２上に直接、又はポリエチレンテレフタレートフィルム等の透明フィルムを介し、ネガマスクを通して像的に露光することができる。露光後、透明フィルムが残っている場合には、これを剥離した後現像することが好ましい。また、本発明の硬化性樹脂組成物は、印刷法、炭酸ガスレーザ、ＹΑＧレーザ、エキシマレーザ等を用いたレーザ穴あけ法等で像的樹脂膜を形成することも可能である。上述した硬化性樹脂組成物及び感光性フィルムは、ハロゲン化物を用いずに難燃性を確保することができ、さらに、解像性、高温高湿下における絶縁性（耐電食性）、硬化物の伸び率に優れる永久レジストを形成することができる。
【００６７】
次に、本発明のレジストパターンの形成方法について説明する。
本発明のレジストパターンの形成方法は、絶縁基板と、該絶縁基板上に形成された回路パターンを有する導体層と、を備える積層基板の絶縁基板上に、導体層を覆うように、少なくとも感光性を有する上記本発明の硬化性樹脂組成物からなる感光性樹脂組成物層を形成し、該感光性樹脂組成物層の所定部分に活性光線を照射して露光部を光硬化せしめ、感光性樹脂組成物層の露光部以外の部分を除去する方法である。
感光性樹脂組成物層の積層方法としては、上記本発明の感光性樹脂組成物を絶縁基板上に直接塗工する方法、及び、上述した本発明の感光性フィルム１における感光性樹脂組成物層１２を、加熱しながら絶縁基板に圧着することにより積層させる方法等が例示できる。従って、基板上に積層された感光性樹脂組成物層は、硬化性樹脂組成物が溶剤等の揮発成分を含む場合は、溶剤の大部分が除去された後の成分が主成分となる。
【００６８】
このようにして積層が完了した後、感光性樹脂組成物層の所定部分に活性光線を照射して露光部を光硬化させる（露光工程）。露光部を光硬化させる方法としては、アートワークと呼ばれるネガ又はポジマスクパターンを通して活性光線を画像状に照射する方法が挙げられる。この際、マスクは感光性樹脂組成物層上に直接接触させてもよく、透明なフィルムを介して接触させても良い。
【００６９】
活性光線の光源としては、公知の光源が用いられ、例えば、カーボンアーク灯、水銀蒸気アーク灯、超高圧水銀灯、高圧水銀灯、キセノンランプ等の紫外線を有効に放射するものが用いられる。また、写真用フラッド電球、太陽ランプ等の可視光を有効に放射するものも用いられる。
露光後、アルカリ性水溶液を用い、例えば、スプレー、揺動浸漬、ブラッシング、スクラッピング等の公知の方法により露光部分以外の部分を除去して現像を行い、レジストパターンを形成させる（現像工程）。なお、レジストパターン形成後に、１〜５Ｊ／ｃｍ２の露光及び／又は１００〜２００℃、３０分〜１２時間の加熱（後加熱工程）による後硬化を更に行っても良い。
【００７０】
現像処理に用いられる現像液は、アルカリ現像液を標準としたが、露光部にダメージを与えず、未露光部を選択的に溶出するものであれば、その種類については特に制限はなく、樹脂組成物の現像タイプによって決定され、準水系現像液、溶剤現像液など一般的なものを用いることができる。例えば、特開平７−２３４５２４号公報に記載されるような水と有機溶剤とを含むエマルジョン現像液を使用することができる。特に有用なエマルジョン現像液としては、例えば、有機溶剤成分としてプロピレングリコールモノメチルエーテルアセテート、エチレングリコールエチルエーテルアセテート、２，２−ブトキシエトキシエタノール、乳酸ブチル、乳酸シクロヘキシル、安息香酸エチル、３−メチル−３−メトキシブチルアセテート等の有機溶剤を１０〜４０質量％含有するエマルジョン現像液を挙げることができる。また、アルカリ現像液を用いる場合には、水酸化カリウム、水酸化ナトリウム、炭酸ナトリウム、炭酸カリウム、燐酸ナトリウム、ケイ酸ナトリウム、４−ホウ酸ナトリウム、アンモニア、アミン類などのアルカリ水溶液と上記有機溶剤とのエマルジョン現像液を用いることもできる。
【００７１】
上述の方法によって、回路パターンが形成された導体層上に積層された感光性樹脂組成物層に、レジストパターンの形成を行うことができる。レジストパターンの形成された感光性樹脂組成物層は、実装部品の接合時に、導体層上の不必要な部分へのはんだの付着を防ぐソルダーレジストとして用いることができる。上記ソルダーレジストは、上記本発明の硬化性樹脂組成物又は感光性フィルムを用いたものであるため、高温高湿下における樹脂の絶縁劣化がなく、耐電食性に優れたものとなる。
【００７２】
次に、本発明のプリント配線板及びその製造方法について説明する。
図２は、本発明のプリント配線板の実施形態を示す模式断面図である。図２に示すプリント配線板２は、絶縁基板２２と、絶縁基板２２の一方向面上に形成された回路パターンを有する導体層２３と、絶縁基板２２の他方面上に形成された回路パターンを有しない導体層２１と、回路パターンを有する導体層２３を覆うように絶縁基板２２上に形成されているレジスト層２４と、を備えている。また、レジスト層２４は、上記本発明の感光性フィルムにおける感光性樹脂組成物層の硬化物からなり、レジスト層２４は、回路パターンを有する導体層２３の少なくとも一部が露出するように開口部２６を有している。なお、レジスト層２４は、上記本発明の硬化性樹脂組成物を絶縁基板２２上に塗布し、硬化させてなるものであってもよい。
【００７３】
プリント配線板２は、開口部２６を有しているため、ＣＳＰやＢＧＡ等の実装部品を、回路パターンを有する導体層２３にはんだ等により接合することができ、いわゆる表面実装が可能となる。レジスト層２４は、接合のためのはんだ付けの際に、導体層の不必要な部分にはんだが付着することを防ぐためのソルダーレジストとしての役割を有しており、また、実装部品接合後においては、導体層２３を保護するための永久マスクとして機能する。
図３は、図２に示したプリント配線板２の製造方法について模式的に示す工程図である。なお、図３（ａ）は一方面に回路パターンを有する導体層２３と他方面に回路パターンを有しない導体層２１とを備える絶縁基板２２であり、図３（ｂ）、図３（ｃ）及び３（ｄ）は、それぞれ絶縁基板２２上へ感光性樹脂組成物２４の積層した後のプリント配線板４、感光性樹脂組成物層２４へ活性光線を照射している様子及び現像後のプリント配線板２を示す。
【００７４】
まず、両面金属積層板（例えば、両面銅張積層板等）の片面をエッチングする公知の方法等により、図３（ａ）に示すように絶縁基板２２上に導体層２３のパターンを形成させ、導体層２３が形成されたプリント配線板３を得る。次に、図３（ｂ）に示すように導体層２３が形成された両面金属張積層板３上に、導体層２３を覆うようにして本発明の感光性フィルムの感光性樹脂組成物からなる感光性樹脂組成物層２４を積層させ、感光性樹脂組成物層２４が積層されたプリント配線板４を得る。次に、図３（ｃ）に示すように積層された感光性樹脂組成物層２４に所定のパターンを有するマスク５を介して活性光線を照射することにより感光性樹脂組成物層２４の所定部分を硬化させる。最後に、未露光部を除去（例えばアルカリ現像等）することによって、図３（ｄ）に示すように開口部２６を有するレジスト層２４を形成させることでプリント配線板２を得る。なお、レジスト層２４は、感光性樹脂組成物が溶剤等の揮発成分を含有している場合は、かかる揮発成分の大部分が除去された後の感光性樹脂組成物の硬化物である。
【００７５】
なお、絶縁基板２２上への感光性樹脂組成物層２４の積層、活性光線の照射及び未露光部の除去は、上述のレジストパターンの形成方法における場合と同様の方法により行うことができる。
なお、本発明のプリント配線板は、上述のものに限定されず、例えば、上記本発明の金属張積層板に回路を形成してなるものであってもよい。また、本発明のプリント配線板は、内層回路を形成した内層回路板と、該内層回路板上に形成された上記本発明の硬化性樹脂組成物からなる樹脂層と、該樹脂層を貫通する貫通孔と、該貫通孔の内壁に形成された金属めっき層と、樹脂層の内層回路板と反対側の面上に形成されており、金属めっき層を介して内層回路と電気的に接続した回路導体と、を有するものであってもよい。これらのプリント配線板においても、その構成材料としての硬化物が本発明の硬化性樹脂組成物からなるものであることにより、ハロゲン系難燃剤を用いずに十分な難燃性を確保することができ、十分な耐電食性及び十分な伸び率が得られ、高信頼性のプリント配線板を実現することができる。また、本発明のプリント配線板において、上記五価のリン化合物のうちリン酸エステル構造を含まない化合物を用いて製造される場合、更に高水準の耐電食性を有することができる。更に、導体層の一部が露出する開口部を有する本発明のプリント配線板の場合、十分な解像度の開口部を有することができることから、接続信頼性に優れたプリント配線板の実現が可能となる。
【実施例】
【００７６】
以下、実施例及び比較例に基づいて本発明をより具体的に説明するが、本発明は以下の実施例に限定されるものではない。
［実施例１］
以下に示す材料を配合して硬化性樹脂組成物を調製した。
メタクリル酸、メタクリル酸メチル及びアクリル酸メチルを２０：４５：３５の質量割合で共重合させた共重合体（重量平均分子量７０，０００、酸価１１７ｍｇ／ｇ）：７０質量部（固形分）
ウレタン結合含有モノマー（ＵＡ−１１、新中村化学工業株式会社製）：３０質量部（固形分）
光重合開始剤（イルガキュア６５１、チバガイギー株式会社製）：５質量部（固形分）
熱重合開始剤（パーヘキシン２５Ｂ、日本油脂株式会社製）：２質量部（固形分）
ビス（２−（メタクリロイルオキシ）エチル）フェニルホスホネート（城北化学工業株式会社製試作品：６０質量部（固形分）
熱硬化剤（２，２−ビス［４−（４−Ｎ−マレイミジニルフェノキシ）フェニル］プロパン、日立化成工業株式会社製）：１０質量部（固形分）
メチルエチルケトン：２０質量部。
【００７７】
［実施例２］
以下に示す材料を配合して硬化性樹脂組成物を調製した。
クレゾールノボラック型エポキシ樹脂（ＥＳＣＮ−１９５、住友化学工業株式会社製）：４５質量部（固形分）
ビスフェノールＡ型エポキシ樹脂（ＥＰ−１００１、油化シェル株式会社製）：１５質量部（固形分）
フェノールノボラック樹脂（ＴＤ−２１３１、大日本インキ株式会社製）：４０質量部（固形分）
硬化促進剤（２−フェニルイミダゾール）：０．１質量部（固形分）
熱重合開始剤（パーヘキシン２５Ｂ、日本油脂株式会社製）：２質量部（固形分）
ビス（２−（メタクリロイルオキシ）エチル）フェニルホスホネート（城北化学工業株式会社製試作品：６０質量部（固形分）
メチルエチルケトン：５０質量部。
【００７８】
［実施例３］
エチレングリコールモノメチルエーテルアセテート１２０質量部を１Ｌ四つ口フラスコに入れ、窒素封入しながら７５℃に昇温した。一方、メチルメタクリレート８０質量部、アクリル酸５０質量部、ベンジルメタクリレート８０質量部、エチレングリコールモノメチルエーテルアセテート１２０質量部及びアゾビスイソブチロニトリル１．５質量部の混合液をあらかじめ２７〜３０℃にして相溶させておき、四つ口フラスコ内のエチレングリコールモノメチルエーテルアセテートの温度が安定した後、四つ口フラスコ内を攪拌しながら３時間かけて滴下した。さらに攪拌を７５℃で７時間続けた後、重合禁止剤としてメチルヒドロキノン２質量部混入し、窒素封入を止め、重合を完結した。この後、ただちに、グリシジルアクリレート３５質量部を添加し、さらに５時間反応させて、側鎖にエチレン性不飽和結合を有するポリマー（重量平均分子量７０，０００、酸価１００、単位質量当たりのＣ＝Ｃ結合のモル数０．００１１ｍｏｌ／ｇ、Ｃ＝Ｃ結合総モル数０．０８ｍｏｌ）を得た。次に、メタクリル酸、メタクリル酸メチル及びアクリル酸メチルの共重合体７０質量部（固形分）に代えて、上記で得られた側鎖にエチレン性不飽和結合を有するポリマー７０質量部（固形分）を用いたこと以外は実施例１と同様にして、硬化性樹脂組成物を調製した。
【００７９】
［実施例４］
実施例１と同様にして硬化性樹脂組成物を調製し、その硬化性樹脂組成物をＰＥＴフィルム上に塗布し、８０℃で２０分間乾燥することで、感光性樹脂組成物層がＰＥＴフィルム上に形成された感光性フィルムを得た。
【００８０】
［実施例５］
以下に示す材料を配合して硬化性樹脂組成物を調製した。
メタクリル酸、メタクリル酸メチル及びアクリル酸メチルを２０：４５：３５の質量割合で共重合させた共重合体（重量平均分子量７０，０００、酸価１１７ｍｇ／ｇ）：７０質量部（固形分）
光重合開始剤（イルガキュア６５１、チバガイギー株式会社製）：５質量部（固形分）
熱重合開始剤（パーヘキシン２５Ｂ、日本油脂株式会社製）：２質量部（固形分）
ビス（２−（メタクリロイルオキシ）エチル）フェニルホスホネート（城北化学工業株式会社製試作品：６０質量部（固形分）
熱硬化剤（２，２−ビス［４−（４−Ｎ−マレイミジニルフェノキシ）フェニル］プロパン、日立化成工業株式会社製）：１０質量部（固形分）
メチルエチルケトン：２０質量部。
【００８１】
［実施例６］
実施例５と同様にして硬化性樹脂組成物を調製し、その硬化性樹脂組成物をＰＥＴフィルム上に塗布し、８０℃で２０分間乾燥することで、感光性樹脂組成物層がＰＥＴフィルム上に形成された感光性フィルムを得た。
【００８２】
［比較例１］
ビス（２−（メタクリロイルオキシ）エチル）フェニルホスホネート（城北化学工業株式会社製試作品）６０質量部（固形分）を配合しなかったこと以外は実施例１と同様にして、硬化性樹脂組成物を調製した。
【００８３】
［比較例２］
ビス（２−（メタクリロイルオキシ）エチル）フェニルホスホネート（城北化学工業株式会社製試作品）６０質量部（固形分）に代えて下記式（６）で示されるリン酸エステルであるレオフォスＴＰＰ（味の素株式会社）６０質量部（固形分）を用いたこと以外は実施例１と同様にして、硬化性樹脂組成物を調製した。
【００８４】
【化５】
0005110359.tif 000006
【００８５】
［比較例３］
ビス（２−（メタクリロイルオキシ）エチル）フェニルホスホネート（城北化学工業株式会社製試作品）６０質量部（固形分）に代えて、ポリリン酸メラミンであるＰＭＰ−１００（日産化学株式会社製）６０質量部（固形分）を用いたこと以外は実施例１と同様にして、硬化性樹脂組成物を調製した。
【００８６】
［比較例４］
ビス（２−（メタクリロイルオキシ）エチル）フェニルホスホネート（城北化学工業株式会社製試作品）６０質量部（固形分）に代えて、Ａｌ（ＯＨ）３であるハイジライトＨ−４２Ｍ（昭和電工株式会社製）６０質量部（固形分）を用いたこと以外は実施例１と同様にして、硬化性樹脂組成物を調製した。
このようにして得られた実施例１〜３、５〜８及び比較例１〜４の硬化性樹脂組成物、並びに、実施例４及び９の感光性フィルムについて、以下の評価試験を行った。
【００８７】
［比較例５］
ビス（２−（メタクリロイルオキシ）エチル）フェニルホスホネート（城北化学工業株式会社製試作品）６０質量部（固形分）を配合しなかったこと以外は実施例５と同様にして、硬化性樹脂組成物を調製した。
【００８８】
［比較例６］
ビス（２−（メタクリロイルオキシ）エチル）フェニルホスホネート（城北化学工業株式会社製試作品）６０質量部（固形分）に代えて下記式（６）で示されるリン酸エステルであるレオフォスＴＰＰ（味の素株式会社）６０質量部（固形分）を用いたこと以外は実施例５と同様にして、硬化性樹脂組成物を調製した。
【００８９】
【化６】
0005110359.tif 000007
【００９０】
［比較例７］
ビス（２−（メタクリロイルオキシ）エチル）フェニルホスホネート（城北化学工業株式会社製試作品）６０質量部（固形分）に代えて、ポリリン酸メラミンであるＰＭＰ−１００（日産化学株式会社製）６０質量部（固形分）を用いたこと以外は実施例５と同様にして、硬化性樹脂組成物を調製した。
【００９１】
［比較例８］
ビス（２−（メタクリロイルオキシ）エチル）フェニルホスホネート（城北化学工業株式会社製試作品）６０質量部（固形分）に代えて、Ａｌ（ＯＨ）３であるハイジライトＨ−４２Ｍ（昭和電工株式会社製）６０質量部（固形分）を用いたこと以外は実施例１と同様にして、硬化性樹脂組成物を調製した。
このようにして得られた実施例１〜３、５、６及び比較例１〜８の硬化性樹脂組成物、並びに、実施例４、６の感光性フィルムについて、以下の評価試験を行った。
【００９２】
（難燃性評価試験）
まず、両面粗化箔を両面に有するガラス布基材ノンハロゲンエポキシ樹脂両面銅張積層板（銅箔の厚さ１８μｍ、日立化成工業株式会社製ＭＣＬ−ＢＥ−６７Ｇ（商品名））の全面にエッチングを施して回路層がない基板を作製した。次に、実施例１〜３、５及び比較例１〜８においては、上記の基板のエッチングを施した側の面に硬化性樹脂組成物を塗布し、８０℃で２０分間乾燥して膜厚３０μｍの樹脂組成物層を形成した。また、実施例４、６においては、感光性フィルムを、感光性樹脂組成物層が上記の基板のエッチングを施した側の面に接するように、ラミネータを用いて基板上に積層し、膜厚３０μｍの感光性樹脂組成物層を形成した。
【００９３】
次に、実施例１、３、４及び比較例１〜４においては、基板上の樹脂組成物層に露光量２００ｍＪ／ｃｍ２の紫外線を照射し、実施例４についてはその後ＰＥＴフィルムを剥離した。また、実施例５、６及び比較例５〜８においては、基板上の樹脂組成物層に露光量５００ｍＪ／ｃｍ２の紫外線を照射し、実施例６についてはその後ＰＥＴフィルムを剥離した。次に、基板上の樹脂組成物層が硬化した樹脂層（レジスト）に対して、メタルハライドランプ型コンベア式露光機（ランプ出力８０Ｗ／ｃｍ２、ランプ高さ８０ｃｍ、コールドミラーなし、コンベア速度１．５ｍ／分）を用いて紫外線１０００ｍＪ／ｃｍ２を照射して後露光を行った。更に、１６０℃で１時間の後加熱を行うことにより、樹脂組成物層を完全に硬化させ、硬化物を得た。そして、得られた硬化物を、幅１３ｍｍ、長さ１３０ｍｍに切断することで、実施例１、３〜６及び比較例１〜８の難燃性の試験片を得た。
【００９４】
また、実施例２においては、樹脂組成物層が形成された基板に対して、１７０℃で２時間の後加熱を行うことにより樹脂組成物層を完全に硬化させ、硬化物を得た。そして、得られた硬化物を、幅１３ｍｍ、長さ１３０ｍｍに切断することで、実施例２の難燃性の試験片を得た。このようにして得られた試験片（各５個）を用いて、ＵＬ９４規格に準拠して垂直燃焼試験を５回行った。５回の燃焼時間を合計して総燃焼時間（秒）とし、ＵＬ９４規格の判定基準に従って、Ｖ−０、Ｖ−１、Ｖ−２及び全焼（試験片のクランプまで全焼したもの）の４つのランクで判定した。得られた結果を表１に示す。
【００９５】
（耐電食性評価試験）
まず、両面粗化箔を両面に有するガラス布基材エポキシ樹脂両面銅張積層板（銅箔の厚さ１８μｍ、日立化成工業株式会社製ＭＣＬ−ＢＥ−６７Ｇ（商品名））にエッチングを施し、片面にライン幅／スペース幅（４０μｍ／４０μｍ）寸法の櫛形形状の回路を形成した回路層を有する回路板を作製した。次に、実施例１〜３、５及び比較例１〜４においては、上記の回路板の回路層側の面に硬化性樹脂組成物を塗布し、８０℃で２０分間乾燥して膜厚３０μｍの樹脂組成物層を形成した。また、実施例４及び６においては、感光性フィルムを、感光性樹脂組成物層が回路層に接するように、ラミネータを用いて回路板上に積層し、膜厚３０μｍの感光性樹脂組成物層を形成した。
【００９６】
次に、実施例１、３、４及び比較例１〜４においては、回路板上の樹脂組成物層に露光量２００ｍＪ／ｃｍ２の紫外線を照射し、実施例４についてはＰＥＴフィルムを剥離した後、１質量％の炭酸ナトリウムを含んだ現像液を用いて３０℃で１分間スプレー処理した。また、実施例５、６及び比較例５〜８においては、回路板上の樹脂組成物層に露光量２００ｍＪ／ｃｍ２の紫外線を照射し、実施例６についてはＰＥＴフィルムを剥離した後、１質量％の炭酸ナトリウムを含んだ現像液を用いて３０℃で１分間スプレー処理した。次に、基板上の樹脂組成物層が硬化した樹脂層（レジスト）に対して、メタルハライドランプ型コンベア式露光機（ランプ出力８０Ｗ／ｃｍ２、ランプ高さ８０ｃｍ、コールドミラーなし、コンベア速度１．５ｍ／分）を用いて紫外線１０００ｍＪ／ｃｍ２を照射して後露光を行った。更に、１６０℃で１時間の後加熱を行うことにより、実施例１、３〜６及び比較例１〜８の評価基板を得た。
【００９７】
また、実施例２においては、樹脂組成物層が形成された回路板に対して、１７０℃で２時間の後加熱を行うことにより評価基板を得た。このようにして得られた評価基板について、常態での絶縁抵抗値（初期値）及び１３０℃、８５％ＲＨ、５Ｖ、２００時間の処理を施した後の絶縁抵抗値（処理後）を測定した。得られた結果を表１に示す。
【００９８】
（開口部の解像性）
実施例１、３、５及び比較例１〜８においては、上記の回路板の回路層側の面に硬化性樹脂組成物を塗布し、８０℃で２０分間乾燥して膜厚３０μｍの樹脂組成物層を形成した。また、実施例４及び９においては、感光性フィルムを、感光性樹脂組成物層が回路層に接するように、ラミネータを用いて回路板上に積層し、膜厚３０μｍの感光性樹脂組成物層を形成した。
【００９９】
次に、実施例１、３、４及び比較例１〜４においては開口部となる部分に、直径１５０μｍの遮蔽部のあるフォトマスクを介して、露光量２００ｍＪ／ｃｍ２の紫外線を照射し、実施例４についてはＰＥＴフィルムを剥離した後、１質量％の炭酸ナトリウムを含んだ現像液を用いて３０℃で１分間スプレー処理し、レジストパターンを作製した。また、実施例５、６及び比較例５〜８においては開口部となる部分に、直径１５０μｍの遮蔽部のあるフォトマスクを介して、露光量５００ｍＪ／ｃｍ２の紫外線を照射し、実施例６についてはＰＥＴフィルムを剥離した後、１質量％の炭酸ナトリウムを含んだ現像液を用いて３０℃で１分間スプレー処理し、レジストパターンを作製した。このようにして形成されたレジストパターンの開口部を金属顕微鏡により評価した。得られた結果を表に示す。表中、Ａは、現像性の良好なもの（基板表面上に樹脂が全く残らないもの）を意味し、Ｂは現像性の不良なもの（基板表面上に樹脂が少し残るもの）を意味する。
【０１００】
（伸び率評価試験）
まず、１８μｍ厚の銅箔（古河電工株式会社製、ＧＴＳ−１８（商品名））を用意した。次に、実施例１〜３、５及び比較例１〜３においては、上記の銅箔の片面に硬化性樹脂組成物を塗布し、８０℃で２０分間乾燥して膜厚３０μｍの樹脂組成物層を形成した。また、実施例４及び６においては、感光性フィルムを、感光性樹脂組成物層が銅箔に接するように、ラミネータを用いて銅箔の片面上に積層し、膜厚３０μｍの感光性樹脂組成物層を形成した。
【０１０１】
次に、実施例１、３、４及び比較例１〜４においては、樹脂組成物を硬化するために、樹脂組成物層の全面に、露光量２００ｍＪ／ｃｍ２の紫外線を照射し、実施例４についてはＰＥＴフィルムを剥離した。また、実施例５、６及び比較例５〜８においては、樹脂組成物を硬化するために、樹脂組成物層の全面に、露光量５００ｍＪ／ｃｍ２の紫外線を照射し、実施例６についてはＰＥＴフィルムを剥離した。その後、銅箔上の樹脂組成物層が硬化した樹脂層（レジスト）に対して、メタルハライドランプ型コンベア式露光機（ランプ出力８０Ｗ／ｃｍ２、ランプ高さ８０ｃｍ、コールドミラーなし、コンベア速度１．５ｍ／分）を用いて、紫外線１０００ｍＪ／ｃｍ２を照射して後露光を行った。更に、１６０℃で１時間の後加熱を行った後、過硫酸アンモニウムで銅箔をエッチングし、実施例１、３〜６及び比較例１〜８の硬化フィルムを得た。
【０１０２】
また、実施例２においては、樹脂組成物を硬化するために、樹脂組成物層が形成された銅箔に対して１７０℃で２時間の後加熱を行った後、過硫酸アンモニウムで銅箔をエッチングし、硬化フィルムを得た。このようにして得られた硬化フィルムについて、オートグラフＡＧ−１００Ｃ（島津製作所製）を用いて、室温条件での伸び率を測定した。得られた結果を表１に示す。
【０１０３】
【表１】
0005110359.tif 000008
【０１０４】
【表２】
0005110359.tif 000009
【０１０５】
表１に示した結果から明らかなように、実施例１〜３、５の硬化性樹脂組成物並びに実施例４及び６の感光性フィルムを用いた場合には、比較例１〜８に比べて、ハロゲン化物を用いずに十分な難燃性を確保することができるとともに優れた耐電食性を得ることができ、更に硬化物物性として十分な伸び率を得られることが確認された。また、表１に示した結果から明らかなように、実施例１〜３、５の硬化性樹脂組成物並びに実施例４及び６の感光性フィルムを用いた場合には、比較例１〜８に比べて、ハロゲン化物を用いずに十分な難燃性を確保することができ、更に硬化物物性として十分な伸び率を得ることができることが確認された。更に、実施例１、３、５の硬化性樹脂組成物並びに実施例４及び６の感光性フィルムを用いた場合には、十分な解像度で開口部を形成することができ、現像性も良好であることが確認された。
【図面の簡単な説明】
【０１０６】
【図１】本発明の感光性フィルムの一実施形態を示す断面図である。
【図２】本発明のプリント配線板の一実施形態を示す模式断面図である。
【図３】（ａ）〜（ｄ）はそれぞれ、図２に示したプリント配線板２の製造方法を示す工程図である。
【符号の説明】
【０１０７】
１…永久レジスト用感光性フィルム、２，３，４…プリント配線板、５…フォトマスク、
１１…支持体、１２…感光性樹脂組成物層、１３…カバーフィルム、２１…回路パターン
を有しない導体層、２２…絶縁基板、２３…回路パターンを有する導体層、２４…レジス
ト層、２６…開口部。
【図１】
0005110359.tif 000012
【図２】
0005110359.tif 000013
【図３】
0005110359.tif 000014